(57)【要約】  本発明は、歯科用材料に適用した場合に、優れた歯質（特に象牙質）との接着性を発揮する組成物を提供する。本発明は、４個以上の炭素が連続して結合した非共役の炭素鎖、２個以上の重合性基及び２個以上の水酸基を有する重合性単量体（Ａ）、並びに下記式（１）で表されるビスアシルホスフィンオキシド（Ｂ）を含有してなる組成物である。2008087981.tif 000034（式中、各記号の定義は、明細書に記載の通りである。）
2008087981.tif 000002
【特許請求の範囲】
【請求項１】
４個以上の炭素が連続して結合した非共役の炭素鎖、２個以上の重合性基及び２個以上の水酸基を有する重合性単量体（Ａ）、並びに式（１）
【化１】
2008087981.tif 000026
（式中、Ｒ4は、アルキル基、アルケニル基、アルキニル基、アリール基、アルコキシ基、アシル基、又はアシルオキシ基を示し、Ｒ5〜Ｒ14は、それぞれ独立して、水素原子、ハロゲン原子、アルキル基、アルケニル基、アルキニル基、アリール基、アルコキシ基、アシル基、又はアシルオキシ基を示す。）
で表されるビスアシルホスフィンオキシド（Ｂ）を含有してなる組成物。
【請求項２】
前記重合性単量体（Ａ）が、式（２）
【化２】
2008087981.tif 000027
（式中、Ｇは、水酸基又は重合性基であり、＊は、結合手を示す。）
で表される基を有する請求項１に記載の組成物。
【請求項３】
前記重合性基が、式（３）、式（４）又は式（５）
【化３】
2008087981.tif 000028
【化４】
2008087981.tif 000029
【化５】
2008087981.tif 000030
（式中、Ｒ1、Ｒ2、及びＲ3は、それぞれ水素原子又は炭素数１〜１０の脂肪族炭化水素基を示し、＊は、結合手を示す。）
で表される基である請求項１又は２に記載の組成物。
【請求項４】
前記重合性単量体（Ａ）が、式（６）
【化６】
2008087981.tif 000031
（式中、Ｇは、水酸基又は重合性基であり、ｎは、２以上の整数であり、Ｇのうち少なくとも２個が水酸基であり、かつＧのうち少なくとも２個が重合性基である。）
で表される化合物である請求項１〜３のいずれかに記載の組成物。
【請求項５】
前記重合性単量体（Ａ）が、式（７）
【化７】
2008087981.tif 000032
（式中、Ｒ1は、水素原子又は炭素数１〜１０の脂肪族炭化水素基を示し、ｍは、２以上の整数を示し、ｋは、１以上の整数を示し、ｍ個のエステル基を有する単位とｋ個の水酸基を有する単位の配列順序は、任意である。）
で表される化合物である請求項１〜３のいずれかに記載の組成物。
【請求項６】
ｍが、２〜５であり、かつｋが、１〜５である請求項５に記載の組成物。
【請求項７】
前記重合性単量体（Ａ）が、式（８）
【化８】
2008087981.tif 000033
（式中、Ｒ1は、水素原子又は炭素数１〜１０の脂肪族炭化水素基を示し、ｐは、２以上の整数を示す。）
で表される化合物である請求項１〜３のいずれかに記載の組成物。
【請求項８】
ｐが、２〜４である請求項７に記載の組成物。
【請求項９】
Ｒ1が、水素原子又はメチル基である請求項３〜８のいずれかに記載の組成物。
【請求項１０】
Ｒ4が、アルキル基又はアリール基であり、Ｒ5〜Ｒ14が、それぞれ独立して、水素原子、ハロゲン原子、アルキル基、アルコキシ基である請求項１〜９のいずれかに記載の組成物。
【請求項１１】
さらに、重合性単量体成分として、１個の重合性官能基と１個以上の水酸基とを有する重合性単量体（Ｃ）、酸性基を有する重合性単量体（Ｄ）、及び架橋性の重合性単量体（Ｅ）からなる群より選ばれる少なくとも１種の重合性単量体を含む請求項１〜１０のいずれかに記載の組成物。
【請求項１２】
溶媒（Ｆ）を含む請求項１〜１１のいずれかに記載の組成物。
【請求項１３】
アシルフォスフィンオキシド類、水溶性アシルフォスフィンオキシド類、チオキサントン類、チオキサントン類の第４級アンモニウム塩、ケタール類、α−ジケトン類、クマリン類、アントラキノン類、ベンゾインアルキルエーテル化合物類、α−アミノケトン系化合物、及び有機過酸化物からなる群より選ばれる少なくとも１種の重合開始剤（Ｇ）をさらに含む請求項１〜１２のいずれかに記載の組成物。
【請求項１４】
重合促進剤（Ｈ）を含む請求項１〜１３のいずれかに記載の組成物。
【請求項１５】
フィラー（Ｉ）を含む請求項１〜１４のいずれかに記載の組成物。
【請求項１６】
重合体単量体成分の全量１００質量部に対して、ビスアシルホスフィンオキシド（Ｂ）を０．０１〜２０質量部含む請求項１〜１５のいずれかに記載の組成物。
【請求項１７】
歯科用である請求項１〜１６のいずれかに記載の組成物。
【請求項１８】
請求項１７に記載の組成物を用いたプライマー。
【請求項１９】
請求項１７に記載の組成物を用いたボンディング材。
【請求項２０】
請求項１７に記載の組成物を用いたコンポジットレジン。
【請求項２１】
請求項１７に記載の組成物を用いたセメント。
【発明の詳細な説明】
【技術分野】
【０００１】
本発明は、歯科用材料に特に好適な、重合性単量体及び重合開始剤を含む組成物に関する。本発明はまた、当該組成物を用いた、歯科用プライマー、ボンディング材、コンポジットレジン、及びセメント等の歯科用材料に関する。
【背景技術】
【０００２】
歯の欠損部に修復物を充填又は被覆する際には、通常、歯科用接着材が用いられる。歯科用接着材としては、重合性基及び水酸基を有する重合性単量体を配合したものが知られている。【０００３】
例えば、国際公開第ＷＯ２００４／０４７７７３号パンフレットには、炭素数３〜６の多価アルコールと複数の（メタ）アクリル酸とのエステル化合物であり、水酸基を１〜２個有する多官能重合性単量体、分子内に水酸基を有しない単官能（メタ）アクリレート、分子内に酸性基を含有する重合性単量体、硬化剤として有機ホウ素化合物、及び充填材を含有してなることを特徴とする歯科用接着性組成物が記載されている。これによれば、上記多官能重合性単量体を組成物に少量添加することにより、組成物の接着性能、硬化体の物性、可操作時間にはほとんど影響を及ぼすことなく、硬化速度を大幅に向上できるとされている。しかしながら、近年、より高い歯質との接着強度が望まれており、接着強度に問題のある場合があった。【０００４】
ここで、象牙質に対してこのような歯科用接着材を作用させた場合には、象牙質表面を酸性成分で溶かす脱灰作用、モノマー成分が象牙質のコラーゲン層に浸透する浸透作用、及び浸透したモノマー成分が固まってコラーゲンとのハイブリッド層（以下、「樹脂含浸層」と呼ぶことがある）を形成する硬化作用を有することが重要である。【０００５】
現在までに上記脱灰作用、上記浸透作用、及び上記硬化作用を順に適用する３液３ステップ型から、上記脱灰作用と上記浸透作用を統一した２液２ステップ型、さらに上記脱灰作用、上記浸透作用、及び上記硬化作用を全て集約した１液１ステップ型へと歯科用接着材の使用態様を簡略化する検討が行われている。いずれの使用態様においても接着性に優れた歯科用接着材に適用できる組成物が求められている。
【発明の開示】
【０００６】
本発明は、歯科用材料に適用した場合に、優れた歯質（特に象牙質）との接着性を発揮する組成物を提供することを目的とする。本発明はまた、歯質（特に象牙質）との接着性に優れる歯科用材料を提供することを目的とする。
【０００７】
上記目的を達成した本発明は、４個以上の炭素が連続して結合した非共役の炭素鎖、２個以上の重合性基及び２個以上の水酸基を有する重合性単量体（Ａ）、並びに式（１）
【０００８】
【化１】
2008087981.tif 000003
【０００９】
（式中、Ｒ4は、アルキル基、アルケニル基、アルキニル基、アリール基、アルコキシ基、アシル基、又はアシルオキシ基を示し、Ｒ5〜Ｒ14は、それぞれ独立して、水素原子、ハロゲン原子、アルキル基、アルケニル基、アルキニル基、アリール基、アルコキシ基、アシル基、又はアシルオキシ基を示す。）
で表されるビスアシルホスフィンオキシド（Ｂ）を含有してなる組成物である。
【００１０】
重合性単量体（Ａ）は、式（２）
【００１１】
【化２】
2008087981.tif 000004
【００１２】
（式中、Ｇは、水酸基又は重合性基であり、＊は、結合手を示す。）
で表される基を有することが好ましい。
【００１３】
また前記重合性基は、式（３）、式（４）又は式（５）
【００１４】
【化３】
2008087981.tif 000005
【００１５】
【化４】
2008087981.tif 000006
【００１６】
【化５】
2008087981.tif 000007
【００１７】
（式中、Ｒ1は、水素原子又は炭素数１〜１０の脂肪族炭化水素基を示し、＊は、結合手を示す。）
で表される基であることが好ましい。
【００１８】
前記重合性単量体（Ａ）は、式（６）
【００１９】
【化６】
2008087981.tif 000008
【００２０】
（式中、Ｇは、水酸基又は重合性基であり、ｎは、２以上の整数であり、Ｇのうち少なくとも２個が水酸基であり、かつＧのうち少なくとも２個が重合性基である。）
で表される化合物であることが好ましい。より好ましい重合性単量体（Ａ）の一例としては、式（７）
【００２１】
【化７】
2008087981.tif 000009
【００２２】
（式中、Ｒ1は、水素原子又は炭素数１〜１０の脂肪族炭化水素基を示し、ｍは、２以上の整数を示し、ｋは、１以上の整数を示し、ｍ個のエステル基を有する単位とｋ個の水酸基を有する単位の配列順序は、任意である。）
で表される化合物が挙げられる。ここで、ｍが、２〜５であり、かつｋが、１〜５であることが好ましい。
【００２３】
より好ましい重合性単量体（Ａ）の別の例としては、式（８）
【００２４】
【化８】
2008087981.tif 000010
（式中、Ｒ1は、水素原子又は炭素数１〜１０の脂肪族炭化水素基を示し、ｐは、２以上の整数を示す。）
で表される化合物が挙げられる。ここで、ｐが、２〜４であることが好ましい。
【００２５】
上記において、Ｒ1は、水素原子又はメチル基であることが好ましい。
【００２６】
ビスアシルホスフィンオキシド（Ｂ）に関し、Ｒ4が、アルキル基又はアリール基であり、Ｒ5〜Ｒ14が、それぞれ独立して、水素原子、ハロゲン原子、アルキル基、アルコキシ基であることが好ましい。
【００２７】
本発明の組成物は、実施態様に応じて、さらに重合性単量体成分として、１個の重合性官能基と１個以上の水酸基とを有する重合性単量体（Ｃ）、酸性基を有する重合性単量体（Ｄ）、及び架橋性の重合性単量体（Ｅ）からなる群より選ばれる少なくとも１種の重合性単量体を含むことが好ましい。また、本発明の組成物は、実施態様に応じて、溶媒（Ｆ）、重合促進剤（Ｈ）、フィラー（Ｉ）からなる群より選ばれる少なくとも１種を含むことが好ましい。さらに、本発明の組成物は、アシルフォスフィンオキシド類、水溶性アシルフォスフィンオキシド類、チオキサントン類、チオキサントン類の第４級アンモニウム塩、ケタール類、α−ジケトン類、クマリン類、アントラキノン類、ベンゾインアルキルエーテル化合物類、α−アミノケトン系化合物、及び有機過酸化物からなる群より選ばれる少なくとも１種の重合開始剤（Ｇ）をさらに含むことが好ましい。
【００２８】
本発明の組成物は、重合体単量体成分の全量１００質量部に対して、ビスアシルホスフィンオキシド（Ｂ）を０．０１〜２０質量部含むことが好ましい。
【００２９】
本発明の組成物は歯科用途に好適である。
【００３０】
さらに本発明は、上記の組成物を含む、歯科用プライマー、歯科用ボンディング材、歯科用コンポジットレジン、及び歯科用セメントである。
【００３１】
本発明の組成物は、複数の重合性基及び親水性基を有する重合性単量体、並びに性能に優れる重合開始剤を含むため、硬化性を要求される用途、及び親水性を要求される用途に有用であり、特に歯科用途に好適である。本発明の組成物を用いた歯科用材料（歯科用プライマー、ボンディング材、コンポジットレジン及びセメント等）は、良好な硬化性を示し、歯質との接着性に極めて優れるものとなる。
【発明を実施するための最良の形態】
【００３２】
まず、本発明の組成物の必須成分について説明する。【００３３】
重合性単量体（Ａ）
重合成単量体（Ａ）は、４個以上の炭素が連続して結合した非共役の炭素鎖、２個以上の重合性基及び２個以上の水酸基を有する。重合成単量体（Ａ）として、係る定義を満たす重合性単量体を、単独で又は２種以上を併用して用いることができる。【００３４】
重合性単量体（Ａ）は、２個以上の重合性基を有する。本発明の組成物を歯科用途に用いた際には、この重合性基が重合することによって組成物が硬化し、プライマー、ボンディング材、コンポジットレジン、及びセメント等として機能することが可能となる。また、重合性基の数が２個以上であるため、重合性単量体（Ａ）は架橋性を有する。従って、組成物の硬化性及び硬化物の機械的強度が高い。【００３５】
重合性単量体（Ａ）に関し、重合性基とは、ラジカル重合可能な官能基を含む基のことをいい、例えば、ビニル基を含む基が挙げられる。特に、重合性基としては、重合反応性の観点から下記式（３）、式（４）又は式（５）で表される基が好ましく、これらのうち、重合性単量体（Ａ）への導入の容易さの観点から、式（３）で表される基が最も好ましい。【００３６】
【化９】
2008087981.tif 000011
【００３７】
【化１０】
2008087981.tif 000012
【００３８】
【化１１】
2008087981.tif 000013
【００３９】
ここで、Ｒ1、Ｒ2、及びＲ3はそれぞれ、水素原子、又は炭素数１〜１０の脂肪族炭化水素基であり、＊は結合手を示す。炭素数１〜１０の脂肪族炭化水素基の例としては、炭素数１〜１０のアルキル基、炭素数２〜１０のアルケニル基、炭素数２〜１０のアルキニル基等が挙げられる。【００４０】
炭素数１〜１０のアルキル基は、直鎖状、分岐状及び環状のいずれであってもよく、例としては、メチル基、エチル基、ｎ−プロピル基、イソプロピル基、シクロプロピル基、ｎ−ブチル基、イソブチル基、ｓｅｃ−ブチル基、ｔｅｒｔ−ブチル基、シクロブチル基、ｎ−ペンチル基、イソペンチル基、ネオペンチル基、ｔｅｒｔ−ペンチル基、シクロペンチル基、ｎ−ヘキシル基、イソヘキシル基、シクロヘキシル基、ｎ−ヘプチル基、シクロヘプタニル基、ｎ−オクチル基、２−エチルヘキシル基、シクロオクタニル基、ｎ−ノニル基、シクロノナニル基、ｎ−デシル基等が挙げられる。【００４１】
炭素数２〜１０のアルケニル基は、直鎖状、分岐状及び環状のいずれであってもよく、例としては、ビニル基、アリル基、メチルビニル基、プロペニル基、ブテニル基、ペンテニル基、ヘキセニル基、シクロプロペニル基、シクロブテニル基、シクロペンテニル基、シクロヘキセニル基等が挙げられる。【００４２】
炭素数２〜１０のアルキニル基は、直鎖状、分岐状及び環状のいずれであってもよく、例としては、エチニル、１−プロピニル、２−プロピニル、１−ブチニル、１−メチル−２−プロピニル、２−ブチニル、３−ブチニル、１−ペンチニル、１−エチル−２−プロピニル、２−ペンチニル、３−ペンチニル、１−メチル−２−ブチニル、４−ペンチニル、１−メチル−３−ブチニル、２−メチル−３−ブチニル、１−ヘキシニル、２−ヘキシニル、１−エチル−２−ブチニル、３−ヘキシニル、１−メチル−２−ペンチニル、１−メチル−３−ペンチニル、４−メチル−１−ペンチニル、３−メチル−１−ペンチニル、５−ヘキシニル、１−エチル−３−ブチニル等が挙げられる。【００４３】
重合性単量体（Ａ）を歯科用用途などにおいて使用する際には、ラジカル重合が行われる。従って、Ｒ1、Ｒ2、及びＲ3はそれぞれ、最終生成物のラジカル重合反応性の観点から、水素原子又はメチル基であることが好ましい。また、歯科用組成物として使用する場合、加水分解などにより重合性基が重合性単量体（Ａ）より脱離するおそれがある。脱離した重合性基の生体への刺激性を考慮した場合、重合性基は、メタクリロイルオキシ基を含むことが好ましい。よって、Ｒ1、Ｒ2、及びＲ3は、メチル基であることがより好ましい。【００４４】
重合性単量体（Ａ）は、２個以上の重合性基を有するが、２個以上の重合性基は同一であっても異なっていてもよい。【００４５】
重合性単量体（Ａ）は、２個以上の水酸基を有する。この水酸基によって、重合性単量体（Ａ）は、高い親水性が付与されて象牙質のコラーゲン層への浸透性が良好となり、それにより組成物の歯質への接着性が良好となる。【００４６】
重合性単量体（Ａ）は４個以上の炭素が連続して結合した非共役の炭素鎖を有する。この炭素鎖が、重合性単量体（Ａ）の骨格の全部又は一部を構成し、当該炭素鎖に、前記重合性基と水酸基が結合していることが好ましい。【００４７】
重合性単量体（Ａ）の例としては、４個以上の炭素が連続して結合した非共役の炭素鎖を有する４価以上のアルコール化合物の水酸基の一部を、水酸基及び重合性基がそれぞれ２個以上となるように重合性基に置換した化合物が挙げられる。４個以上の炭素が連続して結合した非共役の炭素鎖を有する４価以上のアルコール化合物の例としては、特に限定されないが、炭素数４〜２０の糖アルコール、単糖類、二糖類及び三糖類などが好適なものとして例示される。糖アルコールとしては、炭素数４の糖アルコールであるエリスリトール、炭素数５の糖アルコールであるキシリトール、リビトール、アラビニトールや、炭素数６の糖アルコールであるマンニトール、ソルビトール及びイジトールや、炭素数１２の糖アルコールであるマルチトールなどが好ましく用いられる。また、アミノ基を含有する糖アルコールであるグルカミンも好ましく用いられる。単糖類としては、炭素数５の単糖であるキシロース、リボース、アラビノース、リキソースや、炭素数６の単糖であるグルコース、マンノース、ガラクトース、ソルボース及びフルクトースなどが好ましく用いられる。また、アミノ基及びその誘導体を含有する単糖類であるグルコサミン、マンノサミン、ガラクトサミン、Ｎ−アセチルグルコサミン、Ｎ−アセチルマンノサミン、Ｎ−アセチルガラクトサミンなども好ましく用いられる。二糖類としては、トレハロース、スクロース、マルトース、ラクトース、セロビオースなどが好ましく用いられる。三糖類としては、カップリングシュガー（登録商標）、ラクトスクロース、マルトトリオース、イソマルトトリオースなどが好ましく用いられる。本発明の組成物は、好ましくは歯科用組成物として用いられ、より好ましくは歯科用接着性組成物として用いられる。歯質（特に象牙質）との接着性の観点からは、歯質（特に象牙質）への浸透性が高いことが好ましい。かかる観点からは、前記アルコール化合物の炭素数としては、４〜１５がより好ましく、４〜９がさらに好ましく、４〜７が特に好ましい。また、同様の観点から、前記アルコール化合物の水酸基の数は４〜１５が好ましく、４〜９がより好ましく、４〜７が特に好ましい。好ましい具体的なアルコール化合物は、糖アルコールとしては、エリスリトール、マンニトール、ソルビトール、マルチトール；単糖類としては、グルコース、グルコサミン；二糖類としては、トレハロース、マルトース；三糖類としては、マルトトリオースが挙げられる。これらの中でも、エリスリトール、マンニトール、グルコース、トレハロースがさらに好ましく、エリスリトール、マンニトールが特に好ましい。【００４８】
重合性単量体（Ａ）は、下記式（２）で表される基を有することが好ましい。当該基は、上記例示した化合物に特徴的な構造である。【００４９】
【化１２】
2008087981.tif 000014
【００５０】
ここで、Ｇは、水酸基又は重合性基であり、＊は、結合手を示す。【００５１】
重合性単量体（Ａ）の構造について具体的には、重合性単量体（Ａ）は、式（６）で表される化合物であることが好ましい。【００５２】
【化１３】
2008087981.tif 000015
【００５３】
ここで、Ｇは、水酸基又は重合性基であり、ｎは、２以上の整数であり、Ｇのうち少なくとも２個が水酸基であり、かつＧのうち少なくとも２個が重合性基である。【００５４】
当該構造は、炭素鎖の各炭素原子に重合性基又は水酸基が結合しており、重合性基及び水酸基が高い密度で密集している。そのため、当該重合性単量体（Ａ）を含む組成物を歯科用材料に適用した場合には、優れた硬化性及び接着性を示す。また、糖アルコールを用いて容易に製造が可能であるという利点も有する。【００５５】
組成物の硬化性及び歯質との接着性、並びに原料の入手の容易性の観点からｎは、２〜１８の整数であることが好ましく、より好ましくは２〜９の整数であり、最も好ましくは２〜４の整数である。【００５６】
組成物の歯質との接着性を重視する場合には、重合性単量体（Ａ）は、下記式（７）で表される化合物であることが好ましい。【００５７】
【化１４】
2008087981.tif 000016
【００５８】
ここで、Ｒ1は前記と同義であり、ｍは、２以上の整数を示し、ｋは１以上の整数を示し、ｍ個のエステル基を有する単位とｋ個の水酸基を有する単位の配列順序は、任意である。【００５９】
組成物の硬化性及び歯質との接着性、並びに原料の入手の容易性の観点から、ｍは、好ましくは２〜５であり、より好ましくは２〜４であり、最も好ましくは２である。ｋは、好ましくは１〜５であり、より好ましくは２〜４であり、最も好ましくは２である。ｍとｋの合計は、３〜１８が好ましく、３〜９がより好ましく、４〜８がさらに好ましく、４が最も好ましい。【００６０】
式（７）で表される化合物は、３個以上の水酸基を有し、うち２個が第１級水酸基である。当該第１級水酸基は、歯質（特に象牙質）と相互作用するのに非常に有利であるため、式（７）で表される化合物を含む組成物を歯科用途に適用すると、歯質（特に象牙質）との接着性が特に高い組成物となる。また重合性基として式（３）で表される基を２個以上有するため、硬化性も良好である。【００６１】
さらに、式（７）で表される化合物の中でも、式（９）及び式（１０）で表される化合物が組成物の硬化性及び歯質との接着性の観点から好ましい。【００６２】
【化１５】
2008087981.tif 000017
【００６３】
【化１６】
2008087981.tif 000018
【００６４】
他方で、組成物の硬化性を重視する場合には、重合性単量体（Ａ）は、下記式（８）で表される化合物であることが好ましい。【００６５】
【化１７】
2008087981.tif 000019
【００６６】
ここでＲ1は前記と同義であり、ｐは２以上の整数を示す。【００６７】
式（８）で表される化合物は、４個以上の炭素が連続して結合した非共役の炭素鎖の両末端に式（３）で表される重合性基を有しており、立体的な要因から重合性能が特に高くなっている。従って、式（８）で表される化合物を含む組成物を歯科用途に適用すると、特に硬化性が高い組成物となる。また、複数の水酸基を有するため、象牙質のコラーゲン層への浸透性が良好であり、歯質との接着性も良好である。【００６８】
口腔内において加水分解などの作用で分解物が生成された場合に、分解物がエリスリトール、キシリトール、ソルビトール又はマンニトールなどの安全性の高い化合物であることから、ｐは２〜４であることが好ましい。ｐが２〜４の化合物としては、例えば、エリスリトールジ（メタ）アクリレート、キシリトールジ（メタ）アクリレート、ソルビトールジ（メタ）アクリレートが挙げられる。さらに、ｐが２であるエリスリトールジ（メタ）アクリレートがより好ましく、前述した重合性及び生体への刺激性の観点も併せて、下記一般式（１１）で表されるエリスリトールジメタクリレートが最も好ましい。【００６９】
【化１８】
2008087981.tif 000020
【００７０】
重合性単量体（Ａ）は、公知方法により製造して入手することができる。具体的には例えば、重合性基を有するカルボン酸（例えば、式（３）で表される基の結合手に水素原子が結合したカルボン酸）又はその誘導体と、４個以上の炭素が連続して結合した非共役の炭素鎖を有する４価以上のアルコール化合物とを常法に従いエステル化反応させ、クロマトグラフィー等の分離手段により精製すればよい。収率を向上させるために、前記重合性基を有するカルボン酸を、酸ハライド等の誘導体に変換してからエステル化反応を行ってもよい。【００７１】
重合性単量体（Ａ）が、特に式（７）で表される化合物、中でも式（９）又は式（１０）で表される化合物であった場合には、前記アルコール化合物の第１級水酸基が予め保護された化合物を原料に用い、当該化合物と重合性基を有するカルボン酸（ここでは、式（３）で表される基の結合手に水素原子が結合したカルボン酸）又はその誘導体とをエステル化する工程（ａ）、及び得られたエステル化合物の第１級水酸基の保護基を脱保護する工程（ｂ）を実施して製造することが好ましい。前記重合性基を有するカルボン酸の誘導体としては特に限定されないが、酸ハライド又は酸無水物が好ましく用いられる。前記アルコール化合物との反応性を考慮した場合、酸ハライドがより好ましく用いられる。また、化合物の入手のしやすさや貯蔵安定性を考慮した場合、前記酸ハライドの中でも、酸クロリドが特に好ましく用いられる。当該工程を含む製造方法は、高収率で重合性単量体を得ることができ、工業生産に好適である。【００７２】
前記アルコール化合物の第１級水酸基が予め保護された化合物は、例えば、１，２：５，６−ジ−Ｏ−イソプロピリデン−Ｄ−マンニトール（1,2:5,6-Di-O-isopropylidene-D-mannitol）、１，３：４，６−ジ−Ｏ−ベンジリデン−Ｄ−マンニトール（1,3:4,6-Di-O-benzylidene-D-mannitol）など、市販品として入手することができる。また、前記アルコール化合物の第１級水酸基を保護する工程を実施して製造することもできる。前記アルコール化合物の第１級水酸基が予め保護された化合物において、第１級水酸基以外の水酸基は、複数の水酸基を残しつつ、一部が保護されていることが好ましい。このようにしておけば、水酸基を３個以上有する構造を得ることが容易となる。【００７３】
前記アルコール化合物の第１級水酸基を保護する工程は、公知の保護基を導入する反応を行うことにより実施できる。【００７４】
前記アルコール化合物の第１級水酸基の保護基としては、第１級水酸基に優先的に導入される基を選択するとよい。また、保護基は、エステル化反応時に脱保護反応を起こしにくく、またその脱保護反応時に、エステル結合を開裂させにくいものを選択するとよい。このような観点から、保護基としては、エーテル系保護基、シリルエーテル系保護基及びアセタール系保護基が好ましく用いられる。エーテル系保護基としては、１−エトキシエチルエーテル基及びトリフェニルメチルエーテル基がより好ましく用いられる。シリルエーテル系保護基としては、トリイソプロピルシリルエーテル基、ｔ−ブチルジメチルシリルエーテル基及びｔ−ブチルジフェニルシリルエーテル基がより好ましく用いられる。これらの保護基はいずれも第１級水酸基に優先的に導入することができ、かつ、マイルドな酸性条件下で脱保護できるため、エステル結合を開裂させることなく脱保護できるという利点を有する。一方、アセタール系保護基としては、イソプロピリデン基、シクロヘプチリデン基、ベンジリデン基及びｐ−メトキシベンジリデン基がより好ましく用いられる。アセタール系保護基を用いた場合、１級水酸基に対して優先的に導入できるだけでなく、１級水酸基を含む２個以上の水酸基を一度に保護できるため、重合性単量体（Ａ）の合成には極めて適している。このため、エーテル系保護基、シリルエーテル系保護基及びアセタール系保護基の中でもアセタール系保護基がさらに好ましく用いられる。さらに、特にマイルドな酸性条件で脱保護が可能であり、脱保護の際に精製する副生物が容易に除去できる観点から、イソプロピリデン基が特に好ましく用いられる。【００７５】
前記アルコール化合物の第１級水酸基が予め保護された化合物と、重合性基を有するカルボン酸又はその誘導体とをエステル化する工程は、公知方法に従い行うことができ、エステル化反応においては、保護基の種類を考慮して、脱保護反応が起こりにくい適切な反応条件（特に、温度条件、及び触媒の種類）を選択することが重要である。また、エステル化反応後に、１分子中に、複数のエステル結合が形成され、また保護された水酸基及び未反応の水酸基が合計で３個以上あるように、反応条件（特に、前記アルコール化合物の第１級水酸基が予め保護された化合物と、重合性基を有するカルボン酸又はその誘導体の使用量）を選択することが重要である。【００７６】
得られたエステル化合物の第１級水酸基の保護基を脱保護する工程は、保護基の種類に応じて公知方法に従って行えばよい。この際、エステル結合を開裂させにくい反応条件（特に、温度条件、及び触媒の種類）を選択することが重要である。上述したように、第１級水酸基の保護基として好ましいエーテル系保護基、シリルエーテル系保護基及びアセタール系保護基を用いた場合は、いずれもマイルドな酸性条件下で脱保護が可能であり、エステル結合を開裂させずに脱保護を行うことができる。また、シリルエーテル系保護基はＴＢＡＦ（テトラブチルアンモニウムフルオライド）などのフッ素含有化合物を用いることにより極めて高い選択性を伴った脱保護が可能であり、有用性が高い。酸性条件で脱保護する場合は、塩酸、硫酸などの鉱酸及びその水溶液；ギ酸、酢酸、トリフルオロ酢酸などの有機酸及びその水溶液；陽イオン交換樹脂、などが好ましく用いられる。これらの中でも、酸性度が適切であり、エステル結合の開裂を効率的に抑制した脱保護が行えることから、ギ酸、酢酸、トリフルオロ酢酸などの有機酸及びその水溶液がより好ましく、ギ酸、酢酸及びその水溶液がさらに好ましい。【００７７】
重合性単量体（Ａ）は、複数の重合性基及び複数の水酸基を有するために、架橋反応性に優れ、親水性基を有する化合物と強く相互作用することができる。従って、当該重合性単量体を、適切な成分と混合して組成物とすれば、歯科用途を始め、様々な用途において、優れた硬化性及び接着性を発揮する組成物となる。なお、組成物の歯質との接着性と硬化性をバランスよく両立させる観点から、前記式（７）と前記式（８）で表される化合物を併用することができる。【００７８】
重合性単量体（Ａ）の配合量としては、組成物の用途に応じて適宜決定すればよく、重合性単量体成分（他の重合性単量体成分については後述する）の全量１００質量部中において、重合性単量体（Ａ）は１〜９９質量部含有されることが好ましい。重合性単量体（Ａ）の配合量がこのような範囲にある組成物を歯科用組成物として用いた場合には、象牙質のコラーゲン層への浸透性が良好であり、接着強度が高い利点を有する。重合性単量体（Ａ）の配合量が１質量部未満の場合、接着強度が低下するとともに接着耐久性が低下するおそれがあり、より好適には２質量部以上であり、さらに好適には５質量部以上である。一方、重合性単量体（Ａ）の配合量が９９質量部を超える場合、脱灰が不十分となり、十分な接着強度が得られなくなるおそれがあり、より好適には９８質量部以下であり、さらに好適には９５質量部以下である。【００７９】
式（１）で表されるビスアシルホスフィンオキシド（Ｂ）【００８０】
【化１９】
2008087981.tif 000021
【００８１】
ここで、Ｒ4は、アルキル基、アルケニル基、アルキニル基、アリール基、アルコキシ基、アシル基、又はアシルオキシ基を示し、Ｒ5〜Ｒ14は、それぞれ独立して、水素原子、ハロゲン原子、アルキル基、アルケニル基、アルキニル基、アリール基、アルコキシ基、アシル基、又はアシルオキシ基を示す。【００８２】
ビスアシルホスフィンオキシド（Ｂ）は光重合開始剤として作用する。本発明者等が検討した結果、重合性単量体（Ａ）にビスアシルホスフィンオキシド（Ｂ）を組み合わせて歯科用途に用いた場合には、歯質との接着性に極めて優れる組成物となることを見出した。ビスアシルホスフィンオキシド（Ｂ）を併用することによって接着性が顕著に向上する理由については、以下であると推測される。重合性単量体（Ａ）を含む組成物は、象牙質のコラーゲン層への浸透性が良好である。しかし、この重合性単量体（Ａ）がコラーゲン層に浸透した部分では、重合を開始させる光が届きにくく、重合が起こりにくい。そのため、２，４，６−トリメチルベンゾイルジフェニルホスフィンオキサイド（ＴＭＤＰＯ）、カンファーキノン（ＣＱ）等の汎用されている開始剤では、重合性単量体（Ａ）がコラーゲン層へ浸透した部分での硬化度があまり高くならず、重合性単量体（Ａ）による浸透性向上効果を、十分に利用することができていないと考えられる。しかし、ビスアシルホスフィンオキシド（Ｂ）によれば、重合性単量体（Ａ）がコラーゲン層へ浸透した部分でも、十分に重合性単量体（Ａ）を硬化させることができ、その結果、接着性が驚くほどに向上するものと考えられる。【００８３】
Ｒ4〜Ｒ14で表されるアルキル基としては、炭素数１〜１０のアルキル基が好ましく、例えば、メチル基、エチル基、ｎ−プロピル基、イソプロピル基、シクロプロピル基、ｎ−ブチル基、イソブチル基、ｓｅｃ−ブチル基、ｔｅｒｔ−ブチル基、シクロブチル基、ｎ−ペンチル基、イソペンチル基、ネオペンチル基、ｔｅｒｔ−ペンチル基、２，４，４−トリメチルペンチル基、シクロペンチル基、ｎ−ヘキシル基、イソヘキシル基、シクロヘキシル基、ｎ−ヘプチル基、シクロヘプタニル基、ｎ−オクチル基、２−エチルヘキシル基、シクロオクタニル基、ｎ−ノニル基、シクロノナニル基、ｎ−デシル基等が挙げられる。【００８４】
Ｒ4〜Ｒ14で表されるアルケニル基としては、炭素数２〜１０のアルケニル基が好ましく、例えば、ビニル基、アリル基、メチルビニル基、プロペニル基、ブテニル基、ペンテニル基、ヘキセニル基、シクロプロペニル基、シクロブテニル基、シクロペンテニル基、シクロヘキセニル基等が挙げられる。【００８５】
Ｒ4〜Ｒ14で表されるアルキニル基としては、炭素数２〜１０のアルキニル基が好ましく、例えば、エチニル、１−プロピニル、２−プロピニル、１−ブチニル、１−メチル−２−プロピニル、２−ブチニル、３−ブチニル、１−ペンチニル、１−エチル−２−プロピニル、２−ペンチニル、３−ペンチニル、１−メチル−２−ブチニル、４−ペンチニル、１−メチル−３−ブチニル、２−メチル−３−ブチニル、１−ヘキシニル、２−ヘキシニル、１−エチル−２−ブチニル、３−ヘキシニル、１−メチル−２−ペンチニル、１−メチル−３−ペンチニル、４−メチル−１−ペンチニル、３−メチル−１−ペンチニル、５−ヘキシニル、１−エチル−３−ブチニル等が挙げられる。【００８６】
Ｒ4〜Ｒ14で表されるアリール基としては、炭素数６〜３０のアリール基が好ましく、例えば、フェニル基、ｏ−トリル基、ｍ−トリル基、ｐ−トリル基、キシリル基、メシチル基、ナフチル基、アントラセニル基等が挙げられる。これらのアリール基は、さらにアルキル基、アルコキシ基、アルケニル基、アルキニル基を含んでいてもよい。【００８７】
Ｒ4〜Ｒ14で表されるアルコキシ基としては、炭素数１〜１０のアルコキシ基が好ましく、例としてメトキシ基、エトキシ基、ｎ−プロポキシ基、イソプロポキシ基、シクロプロピロポキシ基、ｎ−ブトキシ基、イソブトキシ基、ｓｅｃ−ブトキシ基、ｔｅｒｔ−ブトキシ基、シクロブトキシ基、シクロヘキシルオキシ基等が挙げられる。【００８８】
Ｒ4〜Ｒ14で表されるアシル基としては、炭素数１〜１０のアシル基が好ましく、例として、ホルミル基；アセチル基、プロピオニル基、ブチリル基、イソブチリル基、バレリル基、ピバロイル基、ヘキサノイル基、ヘプタノイル基、オクタノイル基、デセノイル基等の炭素数２〜１０のアルキルカルボニル基；ベンゾイル基等の炭素数７〜１０のアリールカルボニル基；ベンジルカルボニル基等の炭素数８〜１０のアリールアルキルカルボニル基等が挙げられる。【００８９】
Ｒ4〜Ｒ14で表されるアシルオキシ基としては、炭素数１〜１０のアシルオキシ基が好ましく、例としては、アシル基として例示した上記の基に酸素原子が１つ結合した基が挙げられる。【００９０】
Ｒ5〜Ｒ14で表されるハロゲン原子としては、フッ素原子、塩素原子、臭素原子等が挙げられ、中でも、塩素原子が好ましい。【００９１】
Ｒ4としては、アルキル基及びアリール基が好ましい。Ｒ5〜Ｒ14としては、水素原子、ハロゲン原子、アルキル基、及びアルコキシ基が好ましい。【００９２】
式（１）で表されるビスアシルホスフィンオキシド（Ｂ）としては、例えば、ビス−（２，６−ジクロロベンゾイル）フェニルフォスフィンオキサイド、ビス−（２，６−ジクロロベンゾイル）−２，５−ジメチルフェニルフォスフィンオキサイド、ビス−（２，６−ジクロロベンゾイル）−４−プロピルフェニルフォスフィンオキサイド、ビス−（２，６−ジクロロベンゾイル）−１−ナフチルフォスフィンオキサイド、ビス−（２，６−ジメトキシベンゾイル）フェニルフォスフィンオキサイド、ビス−（２，６−ジメトキシベンゾイル）−２，４，４−トリメチルペンチルフォスフィンオキサイド、ビス−（２，６−ジメトキシベンゾイル）−２，５−ジメチルフェニルフォスフィンオキサイド、ビス−（２，４，６−トリメチルベンゾイル）フェニルフォスフィンオキサイド、（２，５，６−トリメチルベンゾイル）−２，４，４−トリメチルペンチルフォスフィンオキサイドなどが挙げられる。【００９３】
ビスアシルホスフィンオキシド（Ｂ）は、重合性単量体成分の全量１００質量部に対して、０．０１〜２０質量部含まれることが好ましい。ビスアシルホスフィンオキシド（Ｂ）の配合量が０．０１質量部未満の場合、重合が十分に進行せず、接着力の低下を招くおそれがあり、より好適には０．０５質量部以上、さらに好適には０．１質量部以上である。一方、ビスアシルホスフィンオキシド（Ｂ）の配合量が２０質量部を超える場合、十分な接着強度が得られなくなるおそれがあり、さらには組成物からの析出を招くおそれがあるため、より好適には１８質量部以下、さらに好適には１５質量部以下、最も好適には１０質量部以下である。【００９４】
次に、本発明の組成物の任意の成分について説明する。本発明の組成物は、組成物の用途に応じて重合性単量体（Ａ）及びビスアシルホスフィンオキシド（Ｂ）以外の成分を含んでいてもよい。例えば、本発明の組成物は、重合性単量体（Ａ）以外の重合性単量体成分として、１個の重合性基と１個以上の水酸基とを有する重合性単量体（Ｃ）、酸性基を有する重合性単量体（Ｄ）、架橋性の重合性単量体（Ｅ）等の重合性単量体成分を含んでいてもよい。また、本発明の組成物は、溶媒（Ｆ）、重合促進剤（Ｈ）、及びフィラー（Ｉ）を含んでいてもよい。また、アシルフォスフィンオキシド類、水溶性アシルフォスフィンオキシド類、チオキサントン類、チオキサントン類の第４級アンモニウム塩、ケタール類、α−ジケトン類、クマリン類、アントラキノン類、ベンゾインアルキルエーテル化合物類、α−アミノケトン系化合物、及び有機過酸化物からなる群より選ばれる少なくとも１種の重合開始剤（Ｇ）を含んでいてもよい。【００９５】
本発明において、「重合性単量体成分の全量」とは、重合性単量体（Ａ）、及び重合性単量体（Ｃ）〜（Ｅ）の総量を意味する。【００９６】
以下の説明において、「一官能性」、「二官能性」及び「三官能性」という用語を使用するが、「一官能性」、「二官能性」及び「三官能性」とは、１分子中に重合性基を１個、２個及び３個有することをそれぞれ表わす。この重合性基は、重合性単量体（Ａ）の重合性基と、ラジカル共重合可能な基であることが好ましい。【００９７】
１個の重合性基と１個以上の水酸基とを有する重合性単量体（Ｃ）
本発明の組成物は、１個の重合性基と１個以上の水酸基とを有する重合性単量体（Ｃ）を含有してなることが好ましい。本発明の組成物が、重合性単量体（Ｃ）を含む場合、特に歯科用組成物として用いると、接着強度が良好となる。重合性単量体（Ｃ）が重合性基を有することによりラジカル重合が可能となるとともに、他の単量体との共重合が可能となる。１個の重合性基と１個以上の水酸基とを有する重合性単量体（Ｃ）としては特に限定されず、重合性単量体（Ｃ）の重合性基は、重合性単量体（Ａ）の重合性基とラジカル共重合可能な基であることが好ましい。ラジカル重合が容易である観点からは、重合性単量体（Ｃ）の重合性基は（メタ）アクリル基、又は（メタ）アクリルアミド基が好ましい。重合性単量体（Ｃ）は好ましくは歯科用組成物の成分として用いられるが、口腔内は湿潤な環境であるため、加水分解などにより重合性基が脱離するおそれがある。脱離した重合性基の生体への刺激性を考慮した場合、重合性単量体（Ｃ）の重合性基は、メタクリル基、又はメタクリルアミド基であることが好ましい。【００９８】
また、重合性単量体（Ｃ）は、水酸基を１個以上有するため親水性が良好であり、かつ重合性基を１個有する一官能性重合体単量体であるため、重合性単量体（Ａ）及び重合性単量体（Ｃ）を含む本発明の組成物を歯科用組成物として用いた場合には、象牙質のコラーゲン層への浸透性がより優れているという効果もある。【００９９】
重合性単量体（Ｃ）は、単独で又は２種以上適宜組み合わせて使用することができる。重合性単量体（Ｃ）としては、例えば、２−ヒドロキシエチル（メタ）アクリレート、３−ヒドロキシプロピル（メタ）アクリレート、４−ヒドロキシブチル（メタ）アクリレート、６−ヒドロキシヘキシル（メタ）アクリレート、１０−ヒドロキシデシル（メタ）アクリレート、プロピレングリコールモノ（メタ）アクリレート、グリセロールモノ（メタ）アクリレート、エリスリトールモノ（メタ）アクリレート、Ｎ−メチロール（メタ）アクリルアミド、Ｎ−ヒドロキシエチル（メタ）アクリルアミド、Ｎ、Ｎ−（ジヒドロキシエチル）（メタ）アクリルアミド等が挙げられるが、これらの中でも、象牙質のコラーゲン層への浸透性の改善の観点からは、２−ヒドロキシエチル（メタ）アクリレート、３−ヒドロキシプロピル（メタ）アクリレート、グリセロールモノ（メタ）アクリレート、エリスリトールモノ（メタ）アクリレートが好ましく、特に好ましくは２−ヒドロキシエチルメタクリレートである。【０１００】
前記重合性単量体（Ｃ）の配合量は特に限定されないが、重合性単量体成分の全量１００質量部中において、重合性単量体（Ｃ）が１〜９０質量部含有されることが好ましい。重合性単量体（Ｃ）の配合量がこのような範囲にある組成物を歯科用組成物として用いた場合、象牙質のコラーゲン層への浸透性が良好であるとともに、接着強度が良好となる。重合性単量体（Ｃ）の配合量が１質量部未満の場合、重合性単量体（Ｃ）による象牙質のコラーゲン層への浸透の寄与が得られないおそれがあるとともに、接着強度が低下するおそれがある。重合性単量体（Ｃ）の配合量は、３質量部以上であることがより好ましく、５質量部以上であることがさらに好ましく、７質量部以上であることが特に好ましい。一方、重合性単量体（Ｃ）の配合量が９０質量部を超える場合、十分な硬化性が得られずに硬化物の機械的強度が低下するおそれがある。このため、接着強度が低下するおそれがある。重合性単量体（Ｃ）の配合量は、８０質量部以下であることがより好ましく、７５質量部以下であることがさらに好ましく、７０質量部以下であることが特に好ましい。【０１０１】
酸性基を有する重合性単量体（Ｄ）
本発明の組成物は、酸性基を有する重合性単量体（Ｄ）を含有してなることが好ましい。酸性基を有する重合性単量体（Ｄ）を含む組成物を歯科用組成物として用いた場合には、酸性基を有する重合性単量体（Ｄ）自身が酸エッチング効果やプライマー処理効果を有するので、酸エッチング処理やプライマー処理などの前処理を必要としない等の利点を有する。したがって、酸性基を有する重合性単量体（Ｄ）を組み合わせることにより、簡便であり接着強度が高く、かつ接着耐久性が良好なボンディング材、特に好ましくは１液型ボンディング材を提供することができる。【０１０２】
酸性基を有する重合性単量体（Ｄ）は、単独で又は２種以上適宜組み合わせて使用することができる。酸性基を有する重合性単量体（Ｄ）としては、特に限定されないが、分子内に１個のカルボキシル基又はその酸無水物基を有する一官能性重合性単量体、分子内に複数のカルボキシル基又はその酸無水物基を有する一官能性重合性単量体、分子内にホスフィニルオキシ基又はホスホノオキシ基を有する一官能性重合性単量体（一官能性ラジカル重合性リン酸エステルと呼ぶことがある）などが挙げられる。【０１０３】
分子内に１個のカルボキシル基又はその酸無水物基を有する一官能性重合性単量体の例としては、（メタ）アクリル酸、Ｎ−（メタ）アクリロイルグリシン、Ｎ−（メタ）アクリロイルアスパラギン酸、Ｎ−（メタ）アクリロイル−５−アミノサリチル酸、２−（メタ）アクリロイルオキシエチルハイドロジェンサクシネート、２−（メタ）アクリロイルオキシエチルハイドロジェンフタレート、２−（メタ）アクリロイルオキシエチルハイドロジェンマレート、６−（メタ）アクリロイルオキシエチルナフタレン−１，２，６−トリカルボン酸、Ｏ−（メタ）アクリロイルチロシン、Ｎ−（メタ）アクリロイルチロシン、Ｎ−（メタ）アクリロイルフェニルアラニン、Ｎ−（メタ）アクリロイル−ｐ−アミノ安息香酸、Ｎ−（メタ）アクリロイル−ｏ−アミノ安息香酸、ｐ−ビニル安息香酸、２−（メタ）アクリロイルオキシ安息香酸、３−（メタ）アクリロイルオキシ安息香酸、４−（メタ）アクリロイルオキシ安息香酸、Ｎ−（メタ）アクリロイル−５−アミノサリチル酸、Ｎ−（メタ）アクリロイル−４−アミノサリチル酸等及びこれらの化合物のカルボキシル基を酸無水物基化した化合物が挙げられる。【０１０４】
分子内に複数のカルボキシル基又はその酸無水物基を有する一官能性重合性単量体の例としては、１１−（メタ）アクリロイルオキシウンデカン−１，１−ジカルボン酸、１０−（メタ）アクリロイルオキシデカン−１，１−ジカルボン酸、１２−（メタ）アクリロイルオキシドデカン−１，１−ジカルボン酸、６−（メタ）アクリロイルオキシヘキサン−１，１−ジカルボン酸、２−（メタ）アクリロイルオキシエチル−３’−メタクリロイルオキシ−２’−（３，４−ジカルボキシベンゾイルオキシ）プロピルサクシネート、４−（２−（メタ）アクリロイルオキシエチル）トリメリテートアンハイドライド、４−（２−（メタ）アクリロイルオキシエチル）トリメリテート、４−（メタ）アクリロイルオキシエチルトリメリテート、４−（メタ）アクリロイルオキシブチルトリメリテート、４−（メタ）アクリロイルオキシヘキシルトリメリテート、４−（メタ）アクリロイルオキシデシルトリメリテート、４−（メタ）アクリロイルオキシブチルトリメリテート、６−（メタ）アクリロイルオキシエチルナフタレン−１，２，６−トリカルボン酸無水物、６−（メタ）アクリロイルオキシエチルナフタレン−２，３，６−トリカルボン酸無水物、４−（メタ）アクリロイルオキシエチルカルボニルプロピオノイル−１，８−ナフタル酸無水物、４−（メタ）アクリロイルオキシエチルナフタレン−１，８−トリカルボン酸無水物、９−（メタ）アクリロイルオキシノナン−１，１−ジカルボン酸、１３−（メタ）アクリロイルオキシトリデカン−１，１−ジカルボン酸、１１−（メタ）アクリルアミドウンデカン−１，１−ジカルボン酸などが挙げられる。【０１０５】
分子内にホスフィニルオキシ基又はホスホノオキシ基を有する一官能性重合性単量体（一官能性ラジカル重合性リン酸エステルと呼ぶことがある）の例としては、２−（メタ）アクリロイルオキシエチルジハイドロジェンフォスフェート、２−（メタ）アクリロイルオキシエチルフェニルハイドロジェンフォスフェート、１０−（メタ）アクリロイルオキシデシルジハイドロジェンフォスフェート、６−（メタ）アクリロイルオキシヘキシルジハイドロジェンフォスフェート、２−（メタ）アクリロイルオキシエチル−２−ブロモエチルハイドロジェンフォスフェート、２−（メタ）アクリルアミドエチルジハイドロジェンフォスフェート等が挙げられる。【０１０６】
その他の酸性基を有する一官能性重合性単量体として、２−（メタ）アクリルアミド−２−メチルプロパンスルホン酸、１０−スルホデシル（メタ）アクリレート等の分子内にスルホ基を有する一官能性重合性単量体などが挙げられる。【０１０７】
酸性基を有する重合性単量体（Ｄ）の配合量は特に限定されないが、重合性単量体成分の全量１００質量部中において、酸性基を有する重合性単量体（Ｄ）が１〜９０質量部含有されることが好ましい。酸性基を有する重合性単量体（Ｄ）の配合量が１質量部未満の場合、酸エッチング効果やプライマー処理効果が得られないおそれがあり、より好適には２質量部以上であり、さらに好適には５質量部以上である。一方、酸性基を有する重合性単量体（Ｄ）の配合量が９０質量部を超える場合、十分な硬化性が得られず、接着性能の低下を招くおそれがあり、より好適には８０質量部以下であり、さらに好適には７０質量部以下である。【０１０８】
架橋性の重合性単量体（Ｅ）
本発明の組成物は、架橋性の重合性単量体（Ｅ）を含有してなることが好ましい。架橋性の重合性単量体（Ｅ）を含む組成物を歯科用組成物として用いた場合には、接着強度がさらに向上する等の利点を有する。【０１０９】
架橋性の重合性単量体（Ｅ）は、単独で又は２種以上適宜組み合わせて使用することができる。架橋性の重合性単量体（Ｅ）としては、特に限定されないが、芳香族化合物系の二官能性重合性単量体、脂肪族化合物系の二官能性重合性単量体、三官能性以上の重合性単量体などが挙げられる。【０１１０】
芳香族化合物系の二官能性重合性単量体の例としては、２，２−ビス（（メタ）アクリロイルオキシフェニル）プロパン、２，２−ビス〔４−（３−（メタ）アクリロイルオキシ）−２−ヒドロキシプロポキシフェニル〕プロパン（通称「Ｂｉｓ−ＧＭＡ」）、２，２−ビス（４−（メタ）アクリロイルオキシエトキシフェニル）プロパン、２，２−ビス（４−（メタ）アクリロイルオキシポリエトキシフェニル）プロパン、２，２−ビス（４−（メタ）アクリロイルオキシジエトキシフェニル）プロパン）、２，２−ビス（４−（メタ）アクリロイルオキシトリエトキシフェニル）プロパン）、２，２−ビス（４−（メタ）アクリロイルオキシテトラエトキシフェニル）プロパン、２，２−ビス（４−（メタ）アクリロイルオキシペンタエトキシフェニル）プロパン、２，２−ビス（４−（メタ）アクリロイルオキシジプロポキシフェニル）プロパン、２−（４−（メタ）アクリロイルオキシジエトキシフェニル）−２−（４−（メタ）アクリロイルオキシエトキシフェニル）プロパン、２−（４−（メタ）アクリロイルオキシジエトキシフェニル）−２−（４−（メタ）アクリロイルオキシトリエトキシフェニル）プロパン、２−（４−（メタ）アクリロイルオキシジプロポキシフェニル）−２−（４−（メタ）アクリロイルオキシトリエトキシフェニル）プロパン、２，２−ビス（４−（メタ）アクリロイルオキシプロポキシフェニル）プロパン、２，２−ビス（４−（メタ）アクリロイルオキシイソプロポキシフェニル）プロパン、１，４−ビス（２−（メタ）アクリロイルオキシエチル）ピロメリテートなどが挙げられる。【０１１１】
脂肪族化合物系の二官能性重合性単量体の例としては、エチレングリコールジ（メタ）アクリレート、ジエチレングリコールジ（メタ）アクリレート、トリエチレングリコールジ（メタ）アクリレート、プロピレングリコールジ（メタ）アクリレート、ブチレングリコールジ（メタ）アクリレート、ネオペンチルグリコールジ（メタ）アクリレート、ポリエチレングリコールジ（メタ）アクリレート、１，３−ブタンジオールジ（メタ）アクリレート、１，５−ペンタンジオールジ（メタ）アクリレート、１，６−ヘキサンジオールジ（メタ）アクリレート、１，１０−デカンジオールジ（メタ）アクリレート、１，２−ビス（３−メタクリロイルオキシ−２−ヒドロキシプロポキシ）エタン及び２，２，４−トリメチルヘキサメチレンビス（２−カルバモイルオキシエチル）ジメタクリレート（通称「ＵＤＭＡ」）等が挙げられる。【０１１２】
三官能性以上の重合性単量体の例としては、トリメチロールプロパントリ（メタ）アクリレート、トリメチロールエタントリ（メタ）アクリレート、トリメチロールメタントリ（メタ）アクリレート、ペンタエリスリトールトリ（メタ）アクリレート、ペンタエリスリトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレート、Ｎ，Ｎ−（２，２，４−トリメチルヘキサメチレン）ビス〔２−（アミノカルボキシ）プロパン−１，３−ジオール〕テトラメタクリレート、及び１，７−ジアクリロイルオキシ−２，２，６，６−テトラアクリロイルオキシメチル−４−オキシヘプタン等が挙げられる。【０１１３】
架橋性の重合性単量体（Ｅ）の配合量は特に限定されないが、重合性単量体成分の全量１００質量部中において、架橋性の重合性単量体（Ｅ）が１〜９０質量部含有されることが好ましい。架橋性の重合性単量体（Ｅ）の配合量が１質量部未満の場合、充分な接着強度が得られないおそれがあり、より好適には２質量部以上であり、さらに好適には５質量部以上である。一方、架橋性の重合性単量体（Ｅ）の配合量が９０質量部を超える場合、組成物の象牙質のコラーゲン層への浸透が不十分となり、高い接着強度が得られなくなるおそれがあり、より好適には８０質量部以下であり、さらに好適には７０質量部以下である。【０１１４】
本発明の組成物は、必要に応じ、上記（Ａ）、（Ｃ）、（Ｄ）及び（Ｅ）以外の重合性単量体を含んでいてもよい。【０１１５】
溶媒（Ｆ）
本発明の組成物は、その具体的な実施態様によっては、溶媒（Ｆ）を含むことが好ましい。溶媒としては、水（Ｊ）、有機溶媒（Ｋ）、及びこれらの混合溶媒等が挙げられる。【０１１６】
本発明の組成物が水（Ｊ）を含む場合には、優れた接着強度を示すとともに優れた接着耐久性を示す。水（Ｊ）の含有量としては、重合性単量体成分の全量１００質量部に対して水（Ｊ）を６〜２０００質量部が好ましい。水（Ｊ）の含有量が６質量部未満の場合、コラーゲン層へのモノマーの浸透性が不十分となり、接着強度が低下するおそれがある。一方、水（Ｉ）の含有量が２０００質量部を超える場合、モノマーの重合性が低下し、接着強度が低下するとともに接着耐久性が低下するおそれがある。水（Ｊ）の含有量は、７質量部以上であることがより好ましく、１０質量部以上であることがさらに好ましい。また、水（Ｊ）の含有量は、１５００質量部以下であることがより好ましい。水（Ｊ）は、悪影響を及ぼすような不純物を含有していないことが好ましく、蒸留水又はイオン交換水が好ましい。【０１１７】
有機溶媒（Ｋ）は、単独で又は２種以上適宜組み合わせて使用することができる。有機溶媒（Ｋ）としては、メタノール、エタノール、１−プロパノール、２−プロパノール、１−ブタノール、２−メチル−２−プロパノール、アセトン、メチルエチルケトン、テトラヒドロフラン、ジエチルエーテル、ジイソプロピルエーテル、ヘキサン、トルエン、クロロホルム、酢酸エチル、酢酸ブチル等が挙げられる。これらの中でも、生体に対する安全性と、揮発性に基づく除去の容易さの双方を勘案した場合、有機溶媒（Ｅ）が水溶性有機溶媒であることが好ましく、具体的には、エタノール、２−プロパノール、２−メチル−２−プロパノール、アセトン、及びテトラヒドロフランが好ましく用いられる。前記有機溶媒（Ｋ）の含有量は特に限定されず、実施態様によっては前記有機溶媒（Ｋ）の配合を必要としないものもある。前記有機溶媒を用いる実施態様においては、重合性単量体成分の全量１００質量部に対して、有機溶媒（Ｋ）を１〜２０００質量部含有してなることが好ましい。前記有機溶媒（Ｋ）の好適な配合量は、用いられる実施態様によって大幅に異なるので、後述する本発明の組成物の具体的な実施態様の説明と併せて、各実施態様に応じた前記有機溶媒（Ｋ）の好適な配合量を示すこととする。【０１１８】
重合開始剤（Ｇ）
本発明の組成物は、ビスアシルホスフィンオキシド（Ｂ）以外の重合開始剤（Ｇ）、好適には、アシルフォスフィンオキシド類、水溶性アシルフォスフィンオキシド類、チオキサントン類、チオキサントン類の第４級アンモニウム塩、ケタール類、α−ジケトン類、クマリン類、アントラキノン類、ベンゾインアルキルエーテル化合物類、及びα−アミノケトン系化合物および有機過酸化物からなる群より選ばれる少なくとも１種の重合開始剤（Ｇ）をさらに含んでもよい。この重合開始剤（Ｇ）は、光重合開始剤および化学重合開始剤のいずれであってもよい。【０１１９】
光重合開始剤としては、アシルフォスフィンオキシド類、水溶性アシルフォスフィンオキシド類、チオキサントン類、チオキサントン類の第４級アンモニウム塩、ケタール類、α−ジケトン類、クマリン類、アントラキノン類、ベンゾインアルキルエーテル化合物類、及びα−アミノケトン系化合物などが挙げられる。【０１２０】
上記光重合開始剤として用いられるアシルフォスフィンオキシド類しては、２，４，６−トリメチルベンゾイルジフェニルホスフィンオキサイド、２，６−ジメトキシベンゾイルジフェニルホスフィンオキサイド、２，６−ジクロロベンゾイルジフェニルホスフィンオキサイド、２，４，６−トリメチルベンゾイルメトキシフェニルホスフィンオキサイド、２，４，６−トリメチルベンゾイルエトキシフェニルホスフィンオキサイド、２，３，５，６−テトラメチルベンゾイルジフェニルホスフィンオキサイド、ベンゾイルジ−（２，６−ジメチルフェニル）ホスホネートなどが挙げられる。【０１２１】
上記光重合開始剤として用いられる水溶性アシルフォスフィンオキシド類は、アシルフォスフィンオキシド分子内にアルカリ金属イオン、アルカリ土類金属イオン、ピリジニウムイオン又はアンモニウムイオンを有することが好ましい。例えば、水溶性アシルフォスフィンオキシド類は、欧州特許第０００９３４８号明細書又は特開昭５７−１９７２８９号公報に開示されている方法により合成することができる。【０１２２】
上記水溶性アシルフォスフィンオキシド類の具体例としては、モノメチルアセチルフォスフォネート・ナトリウム、モノメチル（１−オキソプロピル）フォスフォネート・ナトリウム、モノメチルベンゾイルフォスフォネート・ナトリウム、モノメチル（１−オキソブチル）フォスフォネート・ナトリウム、モノメチル（２−メチル−１−オキソプロピル）フォスフォネート・ナトリウム、アセチルフォスフォネート・ナトリウム、モノメチルアセチルフォスフォネート・ナトリウム、アセチルメチルフォスフォネート・ナトリウム、メチル４−（ヒドロキシメトキシフォスフィニル）−４−オキソブタノエート・ナトリウム塩、メチル−４−オキソフォスフォノブタノエート・モノナトリウ厶塩、アセチルフェニールフォスフィネート・ナトリウム塩、（１−オキソプロピル）ペンチルフォスフィネート・ナトリウム、メチル−４−（ヒドロキシペンチルフォスフィニル）−４−オキソブタノエート・ナトリウム塩、アセチルペンチルフォスフィネート・ナトリウム、アセチルエチルフォスフィネート・ナトリウム、メチル（１，１−ジメチル）メチルフォスフィネート・ナトリウム、（１，１−ジエトキシエチル）メチルフォスフィネート・ナトリウム、（１，１−ジエトキシエチル）メチルフォスフィネート・ナトリウム、メチル−４−（ヒドロキシメチルフォスフィニル）−４−オキソブタノエート・リチウム塩、４−（ヒドロキシメチルフォスフィニル）−４−オキソブタノイックアシッド・ジリチウム塩、メチル（２−メチル−１，３−ジオキソラン−２−イル）フォスフィネート・ナトリウム塩、メチル（２−メチル−１，３−チアゾリディン−２−イル）フォスフォナイト・ナトリウム塩、（２−メチルパーヒドロ−１，３−ディアジン−２−イル）フォスフォナイト・ナトリウム塩、アセチルフォスフィネート・ナトリウム塩、（１，１−ジエトキシエチル）フォスフォナイト・ナトリウム塩、（１，１−ジエトキシエチル）メチルフォスフォナイト・ナトリウム塩、メチル（２−メチルオキサチオラン−２−イル）フォスフィネート・ナトリウム塩、メチル（２，４，５−トリメチル−１，３−ジオキソラン−２−イル）フォスフィネート・ナトリウム塩、メチル（１，１−プロポキシエチル）フォスフィネート・ナトリウム塩、（１−メトキシビニル）メチルフォスフィネート・ナトリウム塩、（１−エチルチオビニル）メチルフォスフィネート・ナトリウム塩、メチル（２−メチルパーヒドロ−１，３−ジアジン−２−イル）フォスフィネート・ナトリウム塩、メチル（２−メチルパーヒドロ−１，３−チアジン−２−イル）フォスフィネート・ナトリウム塩、メチル（２−メチル−１，３−ジアゾリジン−２−イル）フォスフィネート・ナトリウム塩、メチル（２−メチル−１，３−チアゾリジン−２−イル）フォスフィネート・ナトリウム塩、（２，２−ジシアノ−１−メチルエチニル）フォスフィネート・ナトリウム塩、アセチルメチルフォスフィネートオキシム・ナトリウ厶塩、アセチルメチルフォスフィネート−Ｏ−ベンジルオキシム・ナトリウム塩、１−［（Ｎ−エトキシイミノ）エチル］メチルフォスフィネート・ナトリウム塩、メチル（１−フェニルイミノエチル）フォスフィネート・ナトリウム塩、メチル（１−フェニルヒドラゾンエチル）フォスフィネート・ナトリウム塩、［１−（２，４−ジニトロフェニルヒドラゾノ）エチル］メチルフォスフィネート・ナトリウム塩、アセチルメチルフォスフィネートセミカルバゾン・ナトリウム塩、（１−シアノ−１−ヒドロキシエチル）メチルフォスフィネート・ナトリウム塩、（ジメトキシメチル）メチルフォスフィネート・ナトリウム塩、フォーミルメチルフォスフィネート・ナトリウム塩、（１，１−ジメトキシプロピル）メチルフォスフィネート・ナトリウム塩、メチル（１−オキソプロピル）フォスフィネート・ナトリウム塩、（１，１−ジメトキシプロピル）メチルフォスフィネート・ドデシルグアニジン塩、（１，１−ジメトキシプロピル）メチルフォスフィネート・イソプロピルアミン塩、アセチルメチルフォスフィネートチオセミカルバゾン・ナトリウム塩、１，３，５−トリブチル−４−メチルアミノ−１，２，４−トリアゾリウム（１，１−ジメトキシエチル）−メチルフォスフィネート、１−ブチル−４−ブチルアミノメチルアミノ−３，５−ジプロピル−１，２，４−トリアゾリウム（１，１−ジメトキシエチル）−メチルフォスフィネート、２，４，６−トリメチルベンゾイルフェニルフォスフィンオキサイドナトリウム塩、２，４，６−トリメチルベンゾイルフェニルフォスフィンオキサイドカリウム塩、２，４，６−トリメチルベンゾイルフェニルフォスフィンオキサイドのアンモニウム塩などが挙げられる。さらに、特開２０００−１５９６２１号公報に記載されている化合物も挙げられる。【０１２３】
これらアシルフォスフィンオキシド類及び水溶性アシルフォスフィンオキシド類の中でも、２，４，６−トリメチルベンゾイルジフェニルフォスフィンオキサイド、２，４，６−トリメチルベンゾイルメトキシフェニルフォスフィンオキサイド及び２，４，６−トリメチルベンゾイルフェニルフォスフィンオキサイドナトリウム塩が特に好ましい。【０１２４】
上記光重合開始剤として用いられるチオキサントン類又はチオキサントン類の第４級アンモニウム塩としては、例えば、チオキサントン、２−クロルチオキサンセン−９−オン、２−ヒドロキシ−３−（９−オキシ−９Ｈ−チオキサンテン−４−イルオキシ）−Ｎ，Ｎ，Ｎ−トリメチル−プロパンアミニウムクロライド、２−ヒドロキシ−３−（１−メチル−９−オキシ−９Ｈ−チオキサンテン−４−イルオキシ）−Ｎ，Ｎ，Ｎ−トリメチル−プロパンアミニウムクロライド、２−ヒドロキシ−３−（９−オキソ−９Ｈ−チオキサンテン−２−イルオキシ）−Ｎ，Ｎ，Ｎ−トリメチル−プロパンアミニウムクロライド、２−ヒドロキシ−３−（３，４−ジメチル−９−オキソ−９Ｈ−チオキサンテン−２−イルオキシ）−Ｎ，Ｎ，Ｎ−トリメチル−１−プロパンアミニウムクロライド、２−ヒドロキシ−３−（３，４−ジメチル−９Ｈ−チオキサンテン−２−イルオキシ）−Ｎ，Ｎ，Ｎ−トリメチル−１−プロパンアミニウムクロライド、２−ヒドロキシ−３−（１，３，４−トリメチル−９−オキソ−９Ｈ−チオキサンテン−２−イルオキシ）−Ｎ，Ｎ，Ｎ−トリメチル−１−プロパンアミニウムクロライドなどが使用できる。【０１２５】
これらチオキサントン類又はチオキサントン類の第４級アンモニウム塩の中でも、特に好適なチオキサントン類は、２−クロルチオキサンセン−９−オンであり、特に好適なチオキサントン類の第４級アンモニウ厶塩は、２−ヒドロキシ−３−（３，４−ジメチル−９Ｈ−チオキサンテン−２−イルオキシ）−Ｎ，Ｎ，Ｎ−トリメチル−１−プロパンアミニウムクロライドである。【０１２６】
上記光重合開始剤として用いられるケタール類の例としては、ベンジルジメチルケタール、ベンジルジエチルケタール等が挙げられる。【０１２７】
上記光重合開始剤として用いられるα−ジケトン類としては、例えば、ジアセチル、ジベンジル、カンファーキノン、２，３−ペンタジオン、２，３−オクタジオン、９，１０−フェナンスレンキノン、４，４’−オキシベンジル、アセナフテンキノン等が挙げられる。この中でも、可視光域に極大吸収波長を有している観点から、カンファーキノンが特に好ましい。【０１２８】
上記光重合開始剤として用いられるクマリン化合物の例としては、３，３’−カルボニルビス（７−ジエチルアミノ）クマリン、３−（４−メトキシベンゾイル）クマリン、３−チェノイルクマリン、３−ベンゾイル−５，７−ジメトキシクマリン、３−ベンゾイル−７−メトキシクマリン、３−ベンゾイル−６−メトキシクマリン、３−ベンゾイル−８−メトキシクマリン、３−ベンゾイルクマリン、７−メトキシ−３−（ｐ−ニトロベンゾイル）クマリン、３−（ｐ−ニトロベンゾイル）クマリン、３−ベンゾイル−８−メトキシクマリン、３，５−カルボニルビス（７−メトキシクマリン）、３−ベンゾイル−６−ブロモクマリン、３，３’−カルボニルビスクマリン、３−ベンゾイル−７−ジメチルアミノクマリン、３−ベンゾイルベンゾ［ｆ］クマリン、３−カルボキシクマリン、３−カルボキシ−７−メトキシクマリン、３−エトキシカルボニル−６−メトキシクマリン、３−エトキシカルボニル−８−メトキシクマリン、３−アセチルベンゾ［ｆ］クマリン、７−メトキシ−３−（ｐ−ニトロベンゾイル）クマリン、３−（ｐ−ニトロベンゾイル）クマリン、３−ベンゾイル−８−メトキシクマリン、３−ベンゾイル−６−ニトロクマリン、３−ベンゾイル−７−ジエチルアミノクマリン、７−ジメチルアミノ−３−（４−メトキシベンゾイル）クマリン、７−ジエチルアミノ−３−（４−メトキシベンゾイル）クマリン、７−ジエチルアミノ−３−（４−ジエチルアミノ）クマリン、７−メトキシ−３−（４−メトキシベンゾイル）クマリン、３−（４−ニトロベンゾイル）ベンゾ［ｆ］クマリン、３−（４−エトキシシンナモイル）−７−メトキシクマリン、３−（４−ジメチルアミノシンナモイル）クマリン、３−（４−ジフェニルアミノシンナモイル）クマリン、３−［（３−ジメチルベンゾチアゾール−２−イリデン）アセチル］クマリン、３−［（１−メチルナフト［１，２−ｄ］チアゾール−２−イリデン）アセチル］クマリン、３，３’−カルボニルビス（６−メトキシクマリン）、３，３’−カルボニルビス（７−アセトキシクマリン）、３，３’−カルボニルビス（７−ジメチルアミノクマリン）、３−（２−ベンゾチアゾイル）−７−（ジエチルアミノ）クマリン、３−（２−ベンゾチアゾイル）−７−（ジブチルアミノ）クマリン、３−（２−ベンゾイミダゾイル）−７−（ジエチルアミノ）クマリン、３−（２−ベンゾチアゾイル）−７−（ジオクチルアミノ）クマリン、３−アセチル−７−（ジメチルアミノ）クマリン、３，３’−カルボニルビス（７−ジブチルアミノクマリン）、３，３’−カルボニル−７−ジエチルアミノクマリン−７’−ビス（ブトキシエチル）アミノクマリン、１０−［３−［４−（ジメチルアミノ）フェニル］−１−オキソ−２−プロペニル］−２，３，６，７−１，１，７，７−テトラメチル１Ｈ，５Ｈ，１１Ｈ−［１］ベンゾピラノ［６，７，８−ｉｊ］キノリジン−１１−オン、１０−（２−ベンゾチアゾイル）−２，３，６、７−テトラヒドロ−１，１，７，７−テトラメチル１Ｈ，５Ｈ，１１Ｈ−［１］ベンゾピラノ［６，７，８−ｉｊ］キノリジン−１１−オン等の特開平９−３１０９号公報、特開平１０−２４５５２５号公報に記載されている化合物が挙げられる。【０１２９】
上述のクマリン化合物の中でも、特に、３，３’−カルボニルビス（７−ジエチルアミノクマリン）及び３，３’−カルボニルビス（７−ジブチルアミノクマリン）が好適である。【０１３０】
上記光重合開始剤として用いられるアントラキノン類の例としては、アントラキノン、１−クロロアントラキノン、２−クロロアントラキノン、１−ブロモアントラキノン、１，２−ベンズアントラキノン、１−メチルアントラキノン、２−エチルアントラキノン、１−ヒドロキシアントラキノンなどが挙げられる。【０１３１】
上記光重合開始剤として用いられるベンゾインアルキルエーテル類の例としては、ベンゾインメチルエーテル、ベンゾインエチルエーテル、ベンゾインイソプロピルエーテル、ベンゾインイソブチルエーテルなどが挙げられる。【０１３２】
上記光重合開始剤として用いられるα−アミノケトン類の例としては、２−メチル−１−［４−（メチルチオ）フェニル］−２−モルフォリノプロパン−１−オン等が挙げられる。【０１３３】
これらの光重合開始剤の中でも、アシルフォスフィンオキシド類及びその塩、α−ジケトン類、及びクマリン化合物からなる群から選択される少なくとも１種を前記ビスアシルホスフィンオキシド（Ｂ）と併用することが好ましい。これにより、可視及び近紫外領域での光硬化性に優れ、ハロゲンランプ、発光ダイオード（ＬＥＤ）、キセノンランプのいずれの光源を用いても十分な光硬化性を示す組成物が得られる。【０１３４】
本発明に用いられる重合開始剤（Ｇ）のうち化学重合開始剤としては、有機過酸化物が好ましく用いられる。上記の化学重合開始剤に使用される有機過酸化物は特に限定されず、公知のものを使用することができる。代表的な有機過酸化物としては、ケトンパーオキサイド、ハイドロパーオキサイド、ジアシルパーオキサイド、ジアルキルパーオキサイド、パーオキシケタール、パーオキシエステル、パーオキシジカーボネート等が挙げられる。【０１３５】
上記化学重合開始剤として用いられるケトンパーオキサイドとしては、メチルエチルケトンパーオキサイド、メチルイソブチルケトンパーオキサイド、メチルシクロヘキサノンパーオキサイド及びシクロヘキサノンパーオキサイド等が挙げられる。【０１３６】
上記化学重合開始剤として用いられるハイドロパーオキサイドとしては、２，５−ジメチルヘキサン−２，５−ジハイドロパーオキサイド、ジイソプロピルベンゼンハイドロパーオキサイド、クメンハイドロパーオキサイド、ｔ−ブチルハイドロパーオキサイド及び１，１，３，３−テトラメチルブチルハイドロパーオキサイド等が挙げられる。【０１３７】
上記化学重合開始剤として用いられるジアシルパーオキサイドとしては、アセチルパーオキサイド、イソブチリルパーオキサイド、ベンゾイルパーオキサイド、デカノイルパーオキサイド、３，５，５−トリメチルヘキサノイルパーオキサイド、２，４−ジクロロベンゾイルパーオキサイド及びラウロイルパーオキサイド等が挙げられる。【０１３８】
上記化学重合開始剤として用いられるジアルキルパーオキサイドとしては、ジ−ｔ−ブチルパーオキサイド、ジクミルパーオキサイド、ｔ−ブチルクミルパーオキサイド、２，５−ジメチル−２，５−ジ（ｔ−ブチルパーオキシ）ヘキサン、１，３−ビス（ｔ−ブチルパーオキシイソプロピル）ベンゼン及び２，５−ジメチル−２，５−ジ（ｔ−ブチルパーオキシ）−３−ヘキシン等が挙げられる。【０１３９】
上記化学重合開始剤として用いられるパーオキシケタールとしては、１，１−ビス（ｔ−ブチルパーオキシ）−３，３，５−トリメチルシクロヘキサン、１，１−ビス（ｔ−ブチルパーオキシ）シクロヘキサン、２，２−ビス（ｔ−ブチルパーオキシ）ブタン、２，２−ビス（ｔ−ブチルパーオキシ）オクタン及び４，４−ビス（ｔ−ブチルパーオキシ）バレリックアシッド−ｎ−ブチルエステル等が挙げられる。【０１４０】
上記化学重合開始剤として用いられるパーオキシエステルとしては、α−クミルパーオキシネオデカノエート、ｔ−ブチルパーオキシネオデカノエート、ｔ−ブチルパーオキシピバレート、２，２，４−トリメチルペンチルパーオキシ−２−エチルヘキサノエート、ｔ−アミルパーオキシ−２−エチルヘキサノエート、ｔ−ブチルパーオキシ−２−エチルヘキサノエート、ジ−ｔ−ブチルパーオキシイソフタレート、ジ−ｔ−ブチルパーオキシヘキサヒドロテレフタラート、ｔ−ブチルパーオキシ−３，３，５−トリメチルヘキサノエート、ｔ−ブチルパーオキシアセテート、ｔ−ブチルパーオキシベンゾエート及びｔ−ブチルパーオキシマレリックアシッド等が挙げられる。【０１４１】
上記化学重合開始剤として用いられるパーオキシジカーボネートとしては、ジ−３−メトキシパーオキシジカーボネート、ジ−２−エチルヘキシルパーオキシジカーボネート、ビス（４−ｔ−ブチルシクロヘキシル）パーオキシジカーボネート、ジイソプロピルパーオキシジカーボネート、ジ−ｎ−プロピルパーオキシジカーボネート、ジ−２−エトキシエチルパーオキシジカーボネート及びジアリルパーオキシジカーボネート等が挙げられる。【０１４２】
これらの有機過酸化物の中でも、安全性、保存安定性及びラジカル生成能力の総合的なバランスから、ジアシルパーオキサイドが好ましく用いられ、その中でもベンゾイルパーオキサイドが特に好ましく用いられる。【０１４３】
本発明に用いられる重合開始剤（Ｇ）の配合量は特に限定されないが、得られる組成物の硬化性等の観点からは、重合性単量体成分の全量１００質量部に対して、重合開始剤（Ｇ）を０．００１〜２０質量部含有してなることが好ましい。重合開始剤（Ｇ）の配合量が０．００１質量部未満の場合、重合が十分に進行せず、接着力の低下を招くおそれがあり、より好適には０．０５質量部以上、さらに好適には０．１質量部以上である。一方、重合開始剤（Ｇ）の配合量が２０質量部を超える場合、重合開始剤自体の重合性能が低い場合には、十分な接着強度が得られなくなるおそれがあり、さらには組成物からの析出を招くおそれがあるため、より好適には１５質量部以下、さらに好適には１０質量部以下である。【０１４４】
重合促進剤（Ｈ）
本発明の組成物は、重合促進剤（Ｈ）を含むことが好ましい。本発明に用いられる重合促進剤（Ｈ）としては、アミン類、スルフィン酸及びその塩、ボレート化合物、バルビツール酸誘導体、トリアジン化合物、銅化合物、スズ化合物、バナジウム化合物、ハロゲン化合物、アルデヒド類、チオール化合物、亜硫酸塩、亜硫酸水素塩、チオ尿素化合物などが挙げられる。【０１４５】
重合促進剤（Ｈ）として用いられるアミン類は、脂肪族アミン及び芳香族アミンに分けられる。脂肪族アミンとしては、例えば、ｎ−ブチルアミン、ｎ−ヘキシルアミン、ｎ−オクチルアミン等の第１級脂肪族アミン；ジイソプロピルアミン、ジブチルアミン、Ｎ−メチルエタノールアミン等の第２級脂肪族アミン；Ｎ−メチルジエタノールアミン、Ｎ−エチルジエタノールアミン、Ｎ−ｎ−ブチルジエタノールアミン、Ｎ−ラウリルジエタノールアミン、２−（ジメチルアミノ）エチルメタクリレート、Ｎ−メチルジエタノールアミンジメタクリレート、Ｎ−エチルジエタノールアミンジメタクリレート、トリエタノールアミンモノメタクリレート、トリエタノールアミンジメタクリレート、トリエタノールアミントリメタクリレート、トリエタノールアミン、トリメチルアミン、トリエチルアミン、トリブチルアミン等の第３級脂肪族アミンなどが挙げられる。これらの中でも、組成物の硬化性及び保存安定性の観点から、第３級脂肪族アミンが好ましく、その中でもＮ−メチルジエタノールアミン及びトリエタノールアミンがより好ましく用いられる。【０１４６】
また、芳香族アミンとしては、例えば、Ｎ，Ｎ−ビス（２−ヒドロキシエチル）−３，５−ジメチルアニリン、Ｎ，Ｎ−ジ（２−ヒドロキシエチル）−ｐ−トルイジン、Ｎ，Ｎ−ビス（２−ヒドロキシエチル）−３，４−ジメチルアニリン、Ｎ，Ｎ−ビス（２−ヒドロキシエチル）−４−エチルアニリン、Ｎ，Ｎ−ビス（２−ヒドロキシエチル）−４−イソプロピルアニリン、Ｎ，Ｎ−ビス（２−ヒドロキシエチル）−４−ｔ−ブチルアニリン、Ｎ，Ｎ−ビス（２−ヒドロキシエチル）−３，５−ジ−イソプロピルアニリン、Ｎ，Ｎ−ビス（２−ヒドロキシエチル）−３，５−ジ−ｔ−ブチルアニリン、Ｎ，Ｎ−ジメチルアニリン、Ｎ，Ｎ−ジメチル−ｐ−トルイジン、Ｎ，Ｎ−ジメチル−ｍ−トルイジン、Ｎ，Ｎ−ジエチル−ｐ−トルイジン、Ｎ，Ｎ−ジメチル−３，５−ジメチルアニリン、Ｎ，Ｎ−ジメチル−３，４−ジメチルアニリン、Ｎ，Ｎ−ジメチル−４−エチルアニリン、Ｎ，Ｎ−ジメチル−４−イソプロピルアニリン、Ｎ，Ｎ−ジメチル−４−ｔ−ブチルアニリン、Ｎ，Ｎ−ジメチル−３，５−ジ−ｔ−ブチルアニリン、４−Ｎ，Ｎ−ジメチルアミノ安息香酸エチルエステル、４−Ｎ，Ｎ−ジメチルアミノ安息香酸メチルエステル、Ｎ，Ｎ−ジメチルアミノ安息香酸ｎ−ブトキシエチルエステル、４−Ｎ，Ｎ−ジメチルアミノ安息香酸２−（メタクリロイルオキシ）エチルエステル、４−Ｎ，Ｎ−ジメチルアミノベンゾフェノン、４−ジメチルアミノ安息香酸ブチル等が挙げられる。これらの中でも、組成物に優れた硬化性を付与できる観点から、Ｎ，Ｎ−ジ（２−ヒドロキシエチル）−ｐ−トルイジン、４−Ｎ，Ｎ−ジメチルアミノ安息香酸エチルエステル、Ｎ，Ｎ−ジメチルアミノ安息香酸ｎ−ブトキシエチルエステル及び４−Ｎ，Ｎ−ジメチルアミノベンゾフェノンからなる群から選択される少なくとも１種が好ましく用いられる。【０１４７】
重合促進剤（Ｈ）として用いられるスルフィン酸及びその塩としては、例えば、ｐ−トルエンスルフィン酸、ｐ−トルエンスルフィン酸ナトリウム、ｐ−トルエンスルフィン酸カリウム、ｐ−トルエンスルフィン酸リチウム、ｐ−トルエンスルフィン酸カルシウム、ベンゼンスルフィン酸、ベンゼンスルフィン酸ナトリウム、ベンゼンスルフィン酸カリウム、ベンゼンスルフィン酸リチウム、ベンゼンスルフィン酸カルシウム、２，４，６−トリメチルベンゼンスルフィン酸、２，４，６−トリメチルベンゼンスルフィン酸ナトリウム、２，４，６−トリメチルベンゼンスルフィン酸カリウム、２，４，６−トリメチルベンゼンスルフィン酸リチウム、２，４，６−トリメチルベンゼンスルフィン酸カルシウム、２，４，６−トリエチルベンゼンスルフィン酸、２，４，６−トリエチルベンゼンスルフィン酸ナトリウム、２，４，６−トリエチルベンゼンスルフィン酸カリウム、２，４，６−トリエチルベンゼンスルフィン酸リチウム、２，４，６−トリエチルベンゼンスルフィン酸カルシウム、２，４，６−トリイソプロピルベンゼンスルフィン酸、２，４，６−トリイソプロピルベンゼンスルフィン酸ナトリウム、２，４，６−トリイソプロピルベンゼンスルフィン酸カリウム、２，４，６−トリイソプロピルベンゼンスルフィン酸リチウム、２，４，６−トリイソプロピルベンゼンスルフィン酸カルシウム等が挙げられ、ベンゼンスルフィン酸ナトリウム、ｐ−トルエンスルフィン酸ナトリウム、２，４，６−トリイソプロピルベンゼンスルフィン酸ナトリウムが特に好ましい。【０１４８】
重合促進剤（Ｈ）として用いられるボレート化合物は、好ましくはアリールボレート化合物である。好適に使用されるアリールボレート化合物を具体的に例示すると、１分子中に１個のアリール基を有するボレート化合物として、トリアルキルフェニルホウ素、トリアルキル（ｐ−クロロフェニル）ホウ素、トリアルキル（ｐ−フロロフェニル）ホウ素、トリアルキル（３，５−ビストリフロロメチル）フェニルホウ素、トリアルキル［３，５−ビス（１，１，１，３，３，３−ヘキサフロロ−２−メトキシ−２−プロピル）フェニル］ホウ素、トリアルキル（ｐ−ニトロフェニル）ホウ素、トリアルキル（ｍ−ニトロフェニル）ホウ素、トリアルキル（ｐ−ブチルフェニル）ホウ素、トリアルキル（ｍ−ブチルフェニル）ホウ素、トリアルキル（ｐ−ブチルオキシフェニル）ホウ素、トリアルキル（ｍ−ブチルオキシフェニル）ホウ素、トリアルキル（ｐ−オクチルオキシフェニル）ホウ素及びトリアルキル（ｍ−オクチルオキシフェニル）ホウ素（アルキル基はｎ−ブチル基、ｎ−オクチル基及びｎ−ドデシル基等からなる群から選択される少なくとも１種である）のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等を挙げることができる。【０１４９】
また、１分子中に２個のアリール基を有するボレート化合物としては、ジアルキルジフェニルホウ素、ジアルキルジ（ｐ−クロロフェニル）ホウ素、ジアルキルジ（ｐ−フロロフェニル）ホウ素、ジアルキルジ（３，５−ビストリフロロメチル）フェニルホウ素、ジアルキルジ［３，５−ビス（１，１，１，３，３，３−ヘキサフロロ−２−メトキシ−２−プロピル）フェニル］ホウ素、ジアルキルジ（ｐ−ニトロフェニル）ホウ素、ジアルキルジ（ｍ−ニトロフェニル）ホウ素、ジアルキルジ（ｐ−ブチルフェニル）ホウ素、ジアルキルジ（ｍ−ブチルフェニル）ホウ素、ジアルキルジ（ｐ−ブチルオキシフェニル）ホウ素、ジアルキルジ（ｍ−ブチルオキシフェニル）ホウ素、ジアルキルジ（ｐ−オクチルオキシフェニル）ホウ素及びジアルキルジ（ｍ−オクチルオキシフェニル）ホウ素（アルキル基はｎ−ブチル基、ｎ−オクチル基及びｎ−ドデシル基等からなる群から選択される少なくとも１種である）のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩ブチルキノリニウム塩等が挙げられる。【０１５０】
さらに、１分子中に３個のアリール基を有するボレート化合物としては、モノアルキルトリフェニルホウ素、モノアルキルトリ（ｐ−クロロフェニル）ホウ素、モノアルキルトリ（ｐ−フロロフェニル）ホウ素、モノアルキルトリ（３，５−ビストリフロロメチル）フェニルホウ素、モノアルキルトリ［３，５−ビス（１，１，１，３，３，３−ヘキサフロロ−２−メトキシ−２−プロピル）フェニル］ホウ素、モノアルキルトリ（ｐ−ニトロフェニル）ホウ素、モノアルキルトリ（ｍ−ニトロフェニル）ホウ素、モノアルキルトリ（ｐ−ブチルフェニル）ホウ素、モノアルキルトリ（ｍ−ブチルフェニル）ホウ素、モノアルキルトリ（ｐ−ブチルオキシフェニル）ホウ素、モノアルキルトリ（ｍ−ブチルオキシフェニル）ホウ素、モノアルキルトリ（ｐ−オクチルオキシフェニル）ホウ素及びモノアルキルトリ（ｍ−オクチルオキシフェニル）ホウ素（アルキル基はｎ−ブチル基、ｎ−オクチル基又はｎ−ドデシル基等から選択される１種である）のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等が挙げられる。【０１５１】
さらに１分子中に４個のアリール基を有するボレート化合物としては、テトラフェニルホウ素、テトラキス（ｐ−クロロフェニル）ホウ素、テトラキス（ｐ−フロロフェニル）ホウ素、テトラキス（３，５−ビストリフロロメチル）フェニルホウ素、テトラキス［３，５−ビス（１，１，１，３，３，３−ヘキサフロロ−２−メトキシ−２−プロピル）フェニル］ホウ素、テトラキス（ｐ−ニトロフェニル）ホウ素、テトラキス（ｍ−ニトロフェニル）ホウ素、テトラキス（ｐ−ブチルフェニル）ホウ素、テトラキス（ｍ−ブチルフェニル）ホウ素、テトラキス（ｐ−ブチルオキシフェニル）ホウ素、テトラキス（ｍ−ブチルオキシフェニル）ホウ素、テトラキス（ｐ−オクチルオキシフェニル）ホウ素、テトラキス（ｍ−オクチルオキシフェニル）ホウ素、（ｐ−フロロフェニル）トリフェニルホウ素、（３，５−ビストリフロロメチル）フェニルトリフェニルホウ素、（ｐ−ニトロフェニル）トリフェニルホウ素、（ｍ−ブチルオキシフェニル）トリフェニルホウ素、（ｐ−ブチルオキシフェニル）トリフェニルホウ素、（ｍ−オクチルオキシフェニル）トリフェニルホウ素及び（ｐ−オクチルオキシフェニル）トリフェニルホウ素のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩ブチルキノリニウム塩等が挙げられる。【０１５２】
これらアリールボレート化合物の中でも、保存安定性の観点から、１分子中に３個又は４個のアリール基を有するボレート化合物を用いることがより好ましい。また、これらアリールボレート化合物は１種又は２種以上を混合して用いることも可能である。【０１５３】
重合促進剤（Ｈ）として用いられるバルビツール酸誘導体としては、バルビツール酸、１，３−ジメチルバルビツール酸、１，３−ジフェニルバルビツール酸、１，５−ジメチルバルビツール酸、５−ブチルバルビツール酸、５−エチルバルビツール酸、５−イソプロピルバルビツール酸、５−シクロヘキシルバルビツール酸、１，３，５−トリメチルバルビツール酸、１，３−ジメチル−５−エチルバルビツール酸、１，３−ジメチル−ｎ−ブチルバルビツール酸、１，３−ジメチル−５−イソブチルバルビツール酸、１，３−ジメチルバルビツール酸、１，３−ジメチル−５−シクロペンチルバルビツール酸、１，３−ジメチル−５−シクロヘキシルバルビツール酸、１，３−ジメチル−５−フェニルバルビツール酸、１−シクロヘキシル−１−エチルバルビツール酸、１−ベンジル−５−フェニルバルビツール酸、５−メチルバルビツール酸、５−プロピルバルビツール酸、１，５−ジエチルバルビツール酸、１−エチル−５−メチルバルビツール酸、１−エチル−５−イソブチルバルビツール酸、１，３−ジエチル−５−ブチルバルビツール酸、１−シクロヘキシル−５−メチルバルビツール酸、１−シクロヘキシル−５−エチルバルビツール酸、１−シクロヘキシル−５−オクチルバルビツール酸、１−シクロヘキシル−５−ヘキシルバルビツール酸、５−ブチル−１−シクロヘキシルバルビツール酸、１−ベンジル−５−フェニルバルビツール酸及びチオバルビツール酸類、ならびにこれらの塩（特にアルカリ金属又はアルカリ土類金属類が好ましい）が挙げられ、これらバルビツール酸類の塩としては、例えば、５−ブチルバルビツール酸ナトリウム、１，３，５−トリメチルバルビツール酸ナトリウム及び１−シクロヘキシル−５−エチルバルビツール酸ナトリウム等が例示される。【０１５４】
特に好適なバルビツール酸誘導体としては、５−ブチルバルビツール酸、１，３，５−トリメチルバルビツール酸、１−シクロヘキシル−５−エチルバルビツール酸、１−ベンジル−５−フェニルバルビツール酸、及びこれらバルビツール酸類のナトリウム塩が挙げられる。【０１５５】
重合促進剤（Ｈ）として用いられるトリアジン化合物としては、例えば、２，４，６−トリス（トリクロロメチル）−ｓ−トリアジン、２，４，６−トリス（トリブロモメチル）−ｓ−トリアジン、２−メチル−４，６−ビス（トリクロロメチル）−ｓ−トリアジン、２−メチル−４，６−ビス（トリブロモメチル）−ｓ−トリアジン、２−フェニル−４，６−ビス（トリクロロメチル）−ｓ−トリアジン、２−（ｐ−メトキシフェニル）−４，６−ビス（トリクロロメチル）−ｓ−トリアジン、２−（ｐ−メチルチオフェニル）−４，６−ビス（トリクロロメチル）−ｓ−トリアジン、２−（ｐ−クロロフェニル）−４，６−ビス（トリクロロメチル）−ｓ−トリアジン、２−（２，４−ジクロロフェニル）−４，６−ビス（トリクロロメチル）−ｓ−トリアジン、２−（ｐ−ブロモフェニル）−４，６−ビス（トリクロロメチル）−ｓ−トリアジン、２−（ｐ−トリル）−４，６−ビス（トリクロロメチル）−ｓ−トリアジン、２−ｎ−プロピル−４，６−ビス（トリクロロメチル）−ｓ−トリアジン、２−（α，α，β−トリクロロエチル）−４，６−ビス（トリクロロメチル）−ｓ−トリアジン、２−スチリル−４，６−ビス（トリクロロメチル）−ｓ−トリアジン、２−［２−（ｐ−メトキシフェニル）エテニル］−４，６−ビス（トリクロロメチル）−ｓ−トリアジン、２−［２−（ｏ−メトキシフェニル）エテニル］−４，６−ビス（トリクロロメチル）−ｓ−トリアジン、２−［２−（ｐ−ブトキシフェニル）エテニル］−４，６−ビス（トリクロロメチル）−ｓ−トリアジン、２−［２−（３，４−ジメトキシフェニル）エテニル］−４，６−ビス（トリクロロメチル）−ｓ−トリアジン、２−［２−（３，４，５−トリメトキシフェニル）エテニル］−４，６−ビス（トリクロロメチル）−ｓ−トリアジン、２−（１−ナフチル）−４，６−ビス（トリクロロメチル）−ｓ−トリアジン、２−（４−ビフェニリル）−４，６−ビス（トリクロロメチル）−ｓ−トリアジン、２−［２−｛Ｎ，Ｎ−ビス（２−ヒドロキシエチル）アミノ｝エトキシ］−４，６−ビス（トリクロロメチル）−ｓ−トリアジン、２−［２−｛Ｎ−ヒドロキシエチル−Ｎ−エチルアミノ｝エトキシ］−４，６−ビス（トリクロロメチル）−ｓ−トリアジン、２−［２−｛Ｎ−ヒドロキシエチル−Ｎ−メチルアミノ｝エトキシ］−４，６−ビス（トリクロロメチル）−ｓ−トリアジン、２−［２−｛Ｎ，Ｎ−ジアリルアミノ｝エトキシ］−４，６−ビス（トリクロロメチル）−ｓ−トリアジン等が例示される。【０１５６】
上記で例示したトリアジン化合物の中で特に好ましいものは、重合活性の点で２，４，６−トリス（トリクロロメチル）−ｓ−トリアジンであり、また保存安定性の点で、２−フェニル−４，６−ビス（トリクロロメチル）−ｓ−トリアジン、２−（ｐ−クロロフェニル）−４，６−ビス（トリクロロメチル）−ｓ−トリアジン、及び２−（４−ビフェニリル）−４，６−ビス（トリクロロメチル）−ｓ−トリアジンである。上記トリアジン化合物は１種又は２種以上を混合して用いても構わない。【０１５７】
重合促進剤（Ｈ）として用いられる銅化合物としては、例えば、アセチルアセトン銅、酢酸第２銅、オレイン酸銅、塩化第２銅、臭化第２銅等が好適に用いられる。【０１５８】
重合促進剤（Ｈ）として用いられるスズ化合物としては、例えば、ジ−ｎ−ブチル錫ジマレート、ジ−ｎ−オクチル錫ジマレート、ジ−ｎ−オクチル錫ジラウレート、ジ−ｎ−ブチル錫ジラウレートなどが挙げられる。特に好適なスズ化合物は、ジ−ｎ−オクチル錫ジラウレート及びジ−ｎ−ブチル錫ジラウレートである。【０１５９】
重合促進剤（Ｈ）として用いられるバナジウム化合物は、好ましくはＩＶ価及び／又はＶ価のバナジウム化合物類である。ＩＶ価及び／又はＶ価のバナジウム化合物類としては、例えば、四酸化二バナジウム（ＩＶ）、酸化バナジウムアセチルアセトナート（ＩＶ）、シュウ酸バナジル（ＩＶ）、硫酸バナジル（ＩＶ）、オキソビス（１−フェニル−１，３−ブタンジオネート）バナジウム（ＩＶ）、ビス（マルトラート）オキソバナジウム（ＩＶ）、五酸化バナジウム（Ｖ）、メタバナジン酸ナトリウム（Ｖ）、メタバナジン酸アンモン（Ｖ）等の特開２００３−９６１２２号公報に記載されている化合物が挙げられる。【０１６０】
重合促進剤（Ｈ）として用いられるハロゲン化合物としては、例えば、ジラウリルジメチルアンモニウムクロライド、ラウリルジメチルベンジルアンモニウムクロライド、ベンジルトリメチルアンモニウムクロライド、テトラメチルアンモニウムクロライド、ベンジルジメチルセチルアンモニウムクロライド、ジラウリルジメチルアンモニウムブロマイド等が好適に用いられる。【０１６１】
重合促進剤（Ｈ）として用いられるアルデヒド類としては、例えば、テレフタルアルデヒドやベンズアルデヒド誘導体などが挙げられる。ベンズアルデヒド誘導体としては、ジメチルアミノベンズアルデヒド、ｐ−メチルオキシベンズアルデヒド、ｐ−エチルオキシベンズアルデヒド、ｐ−ｎ−オクチルオキシベンズアルデヒドなどが挙げられる。これらの中でも、硬化性の観点から、ｐ−ｎ−オクチルオキシベンズアルデヒドが好ましく用いられる。【０１６２】
重合促進剤（Ｈ）として用いられるチオール化合物としては、例えば、３−メルカプトプロピルトリメトキシシラン、２−メルカプトベンゾオキサゾール、デカンチオール、チオ安息香酸等が挙げられる。【０１６３】
重合促進剤（Ｈ）として用いられる亜硫酸塩としては、例えば、亜硫酸ナトリウム、亜硫酸カリウム、亜硫酸カルシウム、亜硫酸アンモニウム等が挙げられる。【０１６４】
重合促進剤（Ｈ）として用いられる亜硫酸水素塩としては、例えば、亜硫酸水素ナトリウム、亜硫酸水素カリウム等が挙げられる。【０１６５】
重合促進剤（Ｈ）として用いられるチオ尿素化合物としては、１−（２−ピリジル）−２−チオ尿素、チオ尿素、メチルチオ尿素、エチルチオ尿素、Ｎ，Ｎ’−ジメチルチオ尿素、Ｎ，Ｎ’−ジエチルチオ尿素、Ｎ，Ｎ’−ジ−ｎ−プロピルチオ尿素、Ｎ，Ｎ’−ジシクロヘキシルチオ尿素、トリメチルチオ尿素、トリエチルチオ尿素、トリ−ｎ−プロピルチオ尿素、トリシクロヘキシルチオ尿素、テトラメチルチオ尿素、テトラエチルチオ尿素、テトラ−ｎ−プロピルチオ尿素、テトラシクロヘキシルチオ尿素等が挙げられる。【０１６６】
本発明に用いられる重合促進剤（Ｈ）の配合量は特に限定されないが、得られる組成物の硬化性等の観点からは、重合性単量体成分の全量１００質量部に対して、重合促進剤（Ｈ）を０．００１〜３０質量部含有してなることが好ましい。重合促進剤（Ｈ）の配合量が０．００１質量部未満の場合、重合が十分に進行せず、接着力の低下を招くおそれがあり、より好適には０．０５質量部以上、さらに好適には０．１質量部以上である。一方、重合促進剤（Ｈ）の配合量が３０質量部を超える場合、重合開始剤自体の重合性能が低い場合には、十分な接着強度が得られなくなるおそれがあり、さらには組成物からの析出を招くおそれがあるため、より好適には２０質量部以下、さらに好適には１０質量部以下である。【０１６７】
フィラー（Ｉ）
本発明の組成物に、実施態様によっては、さらにフィラー（Ｉ）を配合することが好ましい。このようなフィラーは、通常、有機フィラー、無機フィラー及び有機−無機複合フィラーに大別される。有機フィラーの素材としては、例えばポリメタクリル酸メチル、ポリメタクリル酸エチル、メタクリル酸メチル−メタクリル酸エチル共重合体、架橋型ポリメタクリル酸メチル、架橋型ポリメタクリル酸エチル、ポリアミド、ポリ塩化ビニル、ポリスチレン、クロロプレンゴム、ニトリルゴム、エチレン−酢酸ビニル共重合体、スチレン−ブタジエン共重合体、アクリロニトリル−スチレン共重合体、アクリロニトリル−スチレン−ブタジエン共重合体等が挙げられ、これらは単独で又は２種以上の混合物として用いることができる。有機フィラーの形状は特に限定されず、フィラーの粒子径を適宜選択して使用することができる。得られる組成物のハンドリング性及び機械強度などの観点から、前記有機フィラーの平均粒子径は、０．００１〜５０μｍであることが好ましく、０．００１〜１０μｍであることがより好ましい。【０１６８】
無機フィラーの素材としては、石英、シリカ、アルミナ、シリカ−チタニア、シリカ−チタニア−酸化バリウム、シリカ−ジルコニア、シリカ−アルミナ、ランタンガラス、ホウケイ酸ガラス、ソーダガラス、バリウムガラス、ストロンチウムガラス、ガラスセラミック、アルミノシリケートガラス、バリウムボロアルミノシリケートガラス、ストロンチウムボロアルミノシリケートガラス、フルオロアルミノシリケートガラス、カルシウムフルオロアルミノシリケートガラス、ストロンチウムフルオロアルミノシリケートガラス、バリウムフルオロアルミノシリケートガラス、ストロンチウムカルシウムフルオロアルミノシリケートガラス等が挙げられる。これらもまた、単独で又は２種以上を混合して用いることができる。無機フィラーの形状は特に限定されず、フィラーの粒子径を適宜選択して使用することができる。得られる組成物のハンドリング性及び機械強度などの観点から、前記無機フィラーの平均粒子径は０．００１〜５０μｍであることが好ましく、０．００１〜１０μｍであることがより好ましい。【０１６９】
無機フィラーの形状としては、不定形フィラー及び球状フィラーが挙げられる。組成物の機械強度を向上させる観点からは、前記無機フィラーとして球状フィラーを用いることが好ましい。さらに、前記球状フィラーを用いた場合、本発明の組成物を歯科用コンポジットレジンとして用いた場合に、表面滑沢性に優れたコンポジットレジンが得られるという利点もある。ここで球状フィラーとは、走査型電子顕微鏡（以下、ＳＥＭと略す）でフィラーの写真を撮り、その単位視野内に観察される粒子が丸みをおびており、その最大径に直交する方向の粒子径をその最大径で割った平均均斉度が０．６以上であるフィラーである。前記球状フィラーの平均粒子径は好ましくは０．１〜５μｍである。平均粒子径が０．１μｍ未満の場合、組成物中の球状フィラーの充填率が低下し、機械的強度が低くなるおそれがある。一方、平均粒子径が５μｍを超える場合、前記球状フィラーの表面積が低下し、高い機械的強度を有する硬化体が得られないおそれがある。【０１７０】
前記無機フィラーは、組成物の流動性を調整するため、必要に応じてシランカップリング剤等の公知の表面処理剤で予め表面処理してから用いてもよい。かかる表面処理剤としては、例えば、ビニルトリメトキシシラン、ビニルトリエトキシシラン、ビニルトリクロロシラン、ビニルトリ（β−メトキシエトキシ）シラン、γ−メタクリロイルオキシプロピルトリメトキシシラン、１１−メタクリロイルオキシウンデシルトリメトキシシラン、γ−グリシドキシプロピルトリメトキシシラン、γ−メルカプトプロピルトリメトキシシラン、γ−アミノプロピルトリエトキシシラン等が挙げられる。【０１７１】
本発明で用いられる有機−無機複合フィラーとは、上述の無機フィラーにモノマー化合物を予め添加し、ペースト状にした後に重合させ、粉砕することにより得られるものである。前記有機−無機複合フィラーとしては、例えば、ＴＭＰＴフィラー（トリメチロールプロパンメタクリレートとシリカフィラーを混和、重合させた後に粉砕したもの）などを用いることができる。前記有機−無機複合フィラーの形状は特に限定されず、フィラーの粒子径を適宜選択して使用することができる。得られる組成物のハンドリング性及び機械強度などの観点から、前記有機−無機複合フィラーの平均粒子径は、０．００１〜５０μｍであることが好ましく、０．００１〜１０μｍであることがより好ましい。【０１７２】
本発明に用いられるフィラー（Ｉ）の配合量は特に限定されず、重合性単量体成分の全量１００質量部に対して、フィラー（Ｉ）を１〜２０００質量部が好ましい。フィラー（Ｉ）の好適な配合量は、用いられる実施態様によって大幅に異なるので、後述する本発明の組成物の具体的な実施態様の説明と併せて、各実施態様に応じたフィラー（Ｉ）の好適な配合量を示すこととする。【０１７３】
この他、本発明の組成物には、本発明の効果を阻害しない範囲でｐＨ調整剤、重合禁止剤、紫外線吸収剤、増粘剤、着色剤、抗菌剤、香料等を配合してもよい。【０１７４】
本発明の組成物は、歯科用組成物として好適に用いられる。当該歯科用組成物は、プライマー、ボンディング材、コンポジットレジン、セメント（レジンセメント、グラスアイオノマーセメント、レジン強化型グラスアイオノマーセメント）、小窩裂溝填塞材、義歯床用レジン等の歯科用材料に用いることができ、中でも、プライマー、ボンディング材、コンポジットレジン、又はセメントとして好適に用いられる。このとき、組成物の成分を２つに分けた２剤型として用いてもよい。【０１７５】
歯科用材料に関し、歯の欠損部に修復物を充填又は被覆する際には、通常、歯科用接着材が用いられる。典型的には、前記歯科用接着材は象牙質に対して作用させられる。ここで、象牙質に対してこのような歯科用接着材を作用させた場合には、象牙質表面を酸性成分で溶かす脱灰作用、モノマー成分が象牙質のコラーゲン層に浸透する浸透作用、及び浸透したモノマー成分が固まってコラーゲンとのハイブリッド層（以下、「樹脂含浸層」と呼ぶことがある）を形成する硬化作用を有することが重要である。これらの「脱灰」、「浸透」及び「硬化」の三工程を別々に行う接着システムは、通常、「３ステップ接着システム」と呼ばれている。基本的には、浸透工程に用いられる製品がプライマーであり、硬化工程に用いられる製品がボンディング材である。【０１７６】
近年では作業工程の簡素化のため、前記脱灰工程と前記浸透工程とを併せて一段階で行う製品が開発され、実用化されており、前記製品は「セルフエッチングプライマー」と呼ばれている。セルフエッチングプライマーとボンディング材とを用いた接着システムは、通常、「２ステップ接着システム」と呼ばれている。本発明で用いられる重合性単量体（Ａ）は、水酸基を２個以上有し、親水性が高いため、象牙質のコラーゲン層へ浸透しやすい。このため、重合性単量体（Ａ）を含む本発明の組成物は、歯科用プライマーとして用いることが可能で、歯科用セルフエッチングプライマーとして用いることも可能である。【０１７７】
本発明の組成物を用いたプライマーは、重合性単量体（Ａ）、ビスアシルホスフィンオキシド（Ｂ）、酸性基を有する重合性単量体（Ｄ）、及び溶媒（Ｆ）を含む組成物であることが好ましい。また、重合促進剤（Ｈ）を含む実施態様も好ましく用いられる。前記（Ａ）及び（Ｄ）の配合量は、重合性単量体成分の全量１００質量部中において、（Ａ）を１０〜９９質量部及び（Ｄ）を１〜９０質量部含むことが好ましく、（Ａ）を１５〜９８質量部及び（Ｄ）２〜８５質量部含むことがより好ましく、（Ａ）を２０〜９７質量部及び（Ｄ）を３〜８０質量部含むことがさらに好ましい。【０１７８】
また、プライマー組成物の歯質（特に象牙質）への浸透性を重視する場合は、さらに１個の重合性基と１個以上の水酸基とを有する重合性単量体（Ｃ）を含むことが好ましい。プライマー組成物が（Ａ）、（Ｃ）及び（Ｄ）を含む場合は、各成分の配合量としては、重合性単量体成分の全量１００質量部中において、（Ａ）を１〜９８質量部、（Ｃ）を１〜９０質量部及び（Ｄ）を１〜９０質量部含むことが好ましく、（Ａ）を３〜９０質量部、（Ｃ）を５〜８５質量部及び（Ｄ）を２〜８０質量部含むことがより好ましく、（Ａ）を１０〜８０重質量部、（Ｃ）を７〜８０質量部及び（Ｄ）３〜６０質量部含むことがさらに好ましい。【０１７９】
本発明の組成物を含むプライマーの硬化物強度を特に高めたい場合は、架橋性の重合性単量体（Ｅ）をさらに配合しても良い。前記（Ｅ）としては、歯質（特に象牙質）への浸透性を考慮した場合、脂肪族化合物系の二官能性重合性単量体が好ましく、エチレングリコールジ（メタ）アクリレート、ジエチレングリコールジ（メタ）アクリレート、トリエチレングリコールジ（メタ）アクリレート及び１，２−ビス（３−メタクリロイルオキシ−２−ヒドロキシプロポキシ）エタンがより好ましく、トリエチレングリコールジ（メタ）アクリレート及び１，２−ビス（３−メタクリロイルオキシ−２−ヒドロキシプロポキシ）エタンがさらに好ましい。前記（Ｅ）の配合量は、重合性単量体成分の全量１００質量部中において０〜３０質量部であることが好ましく、１〜２５質量部であることがより好ましく、３〜２０質量部であることがさらに好ましい。【０１８０】
また、重合性単量体成分の全量１００質量部に対して、ビスアシルホスフィンオキシド（Ｂ）を０．０１〜２０質量部含むことが好ましく、０．０５〜１５質量部含むことがより好ましく、０．１〜１０質量部含むことがさらに好ましい。本発明の組成物を含むプライマーにおいては、ビスアシルホスフィンオキシド（Ｂ）と重合開始剤（Ｇ）を併用することも好ましい実施態様であり、この場合、重合性単量体成分の全量１００質量部に対して、（Ｇ）を０．００１〜２０質量部含むことが好ましく、（Ｇ）を０．１〜１０質量部含むことがより好ましい。また、重合促進剤（Ｈ）を併用することも好ましい実施態様であり、特にアミン類が好適に使用される。この場合、重合性単量体成分の全量１００質量部に対して、（Ｈ）を０．００１〜３０質量部含むことが好ましく、（Ｈ）を０．０５〜２０質量部含むことがより好ましく，（Ｈ）を０．１〜１０質量部含むことがさらに好ましい。【０１８１】
本発明の組成物を含むプライマーにおいて、重合性単量体（Ａ）は分子内に水酸基を２個以上有するため、本発明の組成物の親水性を高め、象牙質のコラーゲン層への浸透性を向上させることができる。また、溶媒（Ｆ）は水（Ｊ）と有機溶媒（Ｋ）との混合溶媒の形態で用いられることが好ましい。前記混合溶媒中の水（Ｊ）の含有量は特に限定されないが、１０質量％以上であることが好ましく、３０質量％以上であることがより好ましく、５０質量％以上であることがさらに好ましい。また、実施態様によっては前記有機溶媒（Ｋ）の配合を必要としない場合もある。前記溶媒（Ｆ）の配合量は、重合性単量体成分の全量１００質量部に対して５〜４０００質量部であることが好ましく、１０〜３０００質量部であることが好ましく、１５〜２０００質量部であることがさらに好ましい。また、前記溶媒（Ｆ）が水（Ｊ）と有機溶媒（Ｋ）との混合溶媒の形態で用いられる場合において、前記（Ｊ）及び（Ｋ）の配合量は、重合性単量体成分の全量１００質量部に対して、（Ｊ）４〜２０００質量部及び（Ｋ）１〜２０００質量部であることが好ましく、（Ｊ）８〜１５００質量部及び（Ｋ）２〜１５００質量部であることがより好ましく、（Ｊ）１２〜１０００質量部及び（Ｋ）３〜１０００質量部であることがさらに好ましい。【０１８２】
本発明の組成物はボンディング材として好ましく用いられる。上述の「２ステップ接着システム」におけるボンディング材としては、前述の重合性単量体（Ａ）、ビスアシルホスフィンオキシド（Ｂ）及びフィラー（Ｉ）を含む組成物であることが好ましく、このような組成物が、さらに１個の重合性基と１個以上の水酸基とを有する重合性単量体（Ｃ）及び／又は架橋性の重合性単量体（Ｅ）を含むことがより好ましい。また、重合開始剤（Ｇ）、重合促進剤（Ｈ）を含む実施態様も好ましく用いられる。各成分の配合量としては、重合性単量体成分の全量１００質量部中において、（Ａ）を１〜９９質量部、（Ｃ）を０〜９０質量部及び（Ｅ）を０〜９０質量部含むことが好ましく、（Ａ）を２〜９６質量部、（Ｃ）を１〜８０質量部及び（Ｅ）を１〜８０質量部含むことがより好ましい。本発明で用いられる前記（Ａ）のように、重合性基を２個以上有する化合物を用いることで、硬化物の機械強度を高めることができる。かかる観点から、前記（Ｅ）は、重合性基を２個以上含む重合性単量体であることがより好ましく、特に高強度の硬化物が得られる観点からは、芳香族化合物系の二官能性重合性単量体を含むことがさらに好ましい。前記（Ｅ）として、脂肪族系の二官能性重合性単量体及び芳香族化合物系の二官能性重合性単量体を併用することも好ましい実施態様である。【０１８３】
また、重合性単量体成分の全量１００質量部に対して、（Ｂ）を０．０１〜２０質量部含むことが好ましく、０．０５〜１５質量部含むことがより好ましく、０．１〜１０質量部含むことがさらに好ましい。本発明の組成物を含むボンディング材においては、ビスアシルホスフィンオキシド（Ｂ）と重合開始剤（Ｇ）を併用することも好ましい実施態様であり、この場合、重合性単量体成分の全量１００質量部に対して、（Ｇ）を０．００１〜２０質量部含むことが好ましく、（Ｇ）を０．０５〜１５質量部含むことがより好ましく、（Ｇ）を０．１〜１０質量部含むことがさらに好ましい。さらに、重合促進剤（Ｈ）を併用することも好ましい実施態様であり、とくにアミンが好適に使用される。この場合、重合性単量体成分の全量１００質量部に対して、（Ｈ）を０．００１〜３０質量部含むことが好ましく、（Ｈ）を０．０５〜２０質量部含むことがより好ましく，（Ｈ）を０．１〜１０質量部含むことがさらに好ましい。また、フィラー（Ｉ）の配合量としては、重合性単量体成分の全量１００質量部に対して、（Ｉ）を１〜２０質量部含むことが好ましく、２〜１７質量部含むことがより好ましく、３〜１５質量部含むことがさらに好ましい。【０１８４】
また、近年ではさらなる作業の簡素化が求められていることから、「脱灰」、「浸透」及び「硬化」の三工程を併せて一段階で実施する製品も開発されており、「１ステップ接着システム」と呼ばれている。かかる１ステップ接着システムに用いられるボンディング材としては、Ａ液及びＢ液に分けられた２液を使用直前に混和して用いるボンディング材と、最初から１液の形で提供されている、いわゆる１液型１ステップ接着システムのボンディング材の二種類が代表的な製品である。この中でも、１液型の方がより工程が簡素化されるため、使用上のメリットは大きい。本発明の組成物を前記１液型１ステップ接着システムのボンディング材として用いる場合、前記組成物は重合性単量体（Ａ）、ビスアシルホスフィンオキシド（Ｂ）、酸性基を有する重合性単量体（Ｄ）、フィラー（Ｉ）及び溶媒（Ｆ）含む組成物であることが好ましく、このような組成物が、さらに架橋性の重合性単量体（Ｅ）を含むことがより好ましい。各成分の配合量としては、重合性単量体成分の全量１００質量部中において、（Ａ）を１〜９８質量部、（Ｄ）を１〜９０質量部及び（Ｅ）を０〜９０質量部含むことが好ましく、（Ａ）を２〜９４質量部、（Ｄ）を２〜８０質量部及び（Ｅ）を２〜８０質量部含むことがより好ましく、（Ａ）を７〜９０質量部、（Ｄ）を３〜７０質量部及び（Ｅ）を７〜７０質量部含むことがさらに好ましい。なお、１液型１ステップ接着システムでは、「浸透」及び「硬化」を一度に行うことから、前記（Ａ）のように、水酸基を２個以上有し、かつ重合性基を２個以上含む重合性単量体を用いる意義が大きい。【０１８５】
前記１液型１ステップ接着システムにおいて、歯質（特に象牙質）への浸透性を重視する場合は、さらに１個の重合性基と１個以上の水酸基とを有する重合性単量体（Ｃ）を含むことが好ましい。前記１液型１ステップ接着システムが（Ａ）、（Ｃ）、（Ｄ）及び（Ｅ）を含む場合は、各成分の配合量としては、重合性単量体成分の全量１００質量部中において、（Ａ）を１〜９５質量部、（Ｃ）を１〜９０質量部、（Ｄ）を１〜９５質量部及び（Ｅ）を３〜９７質量部含むことが好ましく、（Ａ）を３〜９０質量部、（Ｃ）を３〜８５質量部、（Ｄ）を２〜８０質量部及び（Ｅ）を５〜８０質量部含むことがより好ましく、（Ａ）を５〜８０質量部、（Ｃ）を５〜８０質量部、（Ｄ）を３〜６０質量部及び（Ｅ）を８〜７０質量部含むことがさらに好ましい。【０１８６】
また、重合性単量体成分の全量１００質量部に対して、（Ｂ）を０．０１〜２０質量部含むことが好ましく、０．０５〜１５質量部含むことがより好ましく、０．１〜１０質量部含むことがさらに好ましい。本発明の組成物を含む１液型１ステップ接着システムにおいては、ビスアシルホスフィンオキシド（Ｂ）と重合開始剤（Ｇ）を併用することも好ましい実施態様であり、この場合、重合性単量体成分の全量１００質量部に対して、（Ｇ）を０．００１〜２０質量部含むことが好ましく、（Ｇ）を０．０５〜１５質量部含むことがより好ましく、（Ｇ）を０．１〜１０質量部含むことがさらに好ましい。さらに、重合促進剤（Ｈ）を併用することも好ましい実施態様であり、とくにアミンが好適に使用される。この場合、重合性単量体成分の全量１００質量部に対して、（Ｈ）を０．００１〜３０質量部含むことが好ましく、（Ｈ）を０．０５〜２０質量部含むことがより好ましく，（Ｈ）を０．１〜１０質量部含むことがさらに好ましい。また、フィラー（Ｉ）の配合量としては、重合性単量体成分の全量１００質量部に対して、（Ｉ）を１〜２０質量部含むことが好ましく、１．５〜１５質量部含むことがより好ましく、２〜１０質量部含むことがさらに好ましい。【０１８７】
また、溶媒（Ｆ）の配合量は、重合性単量体成分の全量１００質量部に対して６〜４０００質量部であることが好ましく、１２〜３０００質量部であることが好ましく、１５〜２０００質量部であることがさらに好ましい。１液型１ステップ接着システムは、脱灰、浸透、硬化の総てのプロセスを１液１ステップで行う必要がある。このため、浸透性を重視する観点からは、前記溶媒（Ｆ）として水（Ｊ）を含むことが好ましい。一方、硬化性を重視する観点からは、前記接着システムは架橋性の重合性単量体（Ｅ）を適切な量含んでいることが好ましく、前記（Ｅ）の溶解性を高め、均一な溶液を得る観点からは、前記溶媒（Ｆ）として有機溶媒（Ｋ）を含むことが好ましい。そして、前記溶媒（Ｆ）が水（Ｊ）と有機溶媒（Ｋ）との混合溶媒の形態で用いられることがより好ましい実施態様である。かかる実施態様においては、前記（Ｊ）及び（Ｋ）の配合量は、重合性単量体成分の全量１００質量部に対して、（Ｊ）２〜２０００質量部及び（Ｋ）４〜２０００質量部であることが好ましく、（Ｊ）４〜１５００質量部及び（Ｋ）８〜１５００質量部であることがより好ましく、（Ｊ）５〜１０００質量部及び（Ｋ）１０〜１０００質量部であることがさらに好ましい。【０１８８】
本発明の組成物はコンポジットレジンとして好ましく用いられる。本発明の組成物をコンポジットレジンとして用いる場合、前記組成物は重合性単量体（Ａ）、ビスアシルホスフィンオキシド（Ｂ）、架橋性の重合性単量体（Ｅ）及びフィラー（Ｉ）を含む組成物であることが好ましい。コンポジットレジンは通常、う蝕発生部位を切削し窩洞を形成した後に、前記窩洞に充填される形態で用いられる。その後、充填されたコンポジットレジンは、通常、光重合によって硬化させる。このため、光重合開始剤であるビスアシルホスフィンオキシド（Ｂ）を用いることの意義がある。また、上述のように充填・硬化したコンポジットレジンは口腔内において咬合圧を受けるため、優れた機械強度を求められる。このため、前記組成物は、重合性単量体成分の全量１００質量部に対して、フィラー（Ｉ）を３０〜２０００質量部含むことが好ましく、５０〜１５００質量部含むことがより好ましい。フィラー（Ｉ）の含有量が３０質量部未満の場合、硬化物の機械強度が不充分となるおそれがある。一方、フィラー（Ｉ）の含有量が２０００質量部を超える場合は、重合性単量体成分の全量中にフィラー（Ｉ）を均一に分散させることが難しくなり、機械強度及びハンドリング性の面で不充分な組成物となるおそれがある。各成分の配合量としては、重合性単量体成分の全量１００質量部中において、（Ａ）を１〜９９質量部及び（Ｅ）を１〜９９質量部含むことが好ましく、（Ａ）を１０〜９５質量部及び（Ｅ）を５〜９０質量部含むことがより好ましく、（Ａ）を１５〜９０質量部及び（Ｅ）を１０〜８５質量部含むことがさらに好ましい。また、重合性単量体成分の全量１００質量部に対して、（Ｂ）を０．０１〜２０質量部含むことが好ましく、０．０５〜１５質量部含むことがより好ましく、０．１〜１５質量部含むことがさらに好ましい。ビスアシルホスフィンオキシド（Ｂ）と重合開始剤（Ｇ）を併用することも好ましい実施態様であり、この場合、重合性単量体成分の全量１００質量部に対して、（Ｇ）を０．００１〜２０質量部含むことが好ましく、（Ｇ）を０．０５〜１５質量部含むことがより好ましく、（Ｇ）を０．１〜１０質量部含むことがさらに好ましい。さらに、重合促進剤（Ｈ）を併用することも好ましい実施態様であり、とくにアミンが好適に使用される。この場合、重合性単量体成分の全量１００質量部に対して、（Ｈ）を０．００１〜３０質量部含むことが好ましく、（Ｈ）を０．０５〜２０質量部含むことがより好ましく，（Ｈ）を０．１〜１０質量部含むことがさらに好ましい。【０１８９】
また、本発明の重合性単量体（Ａ）は、優れた硬化性と、歯質への浸透性を併せ持つため、コンポジットレジンの中でも特に自己接着性コンポジットレジンとして用いることが好ましい。本発明の組成物を自己接着性コンポジットレジンとして用いる場合は、前記組成物は重合性単量体（Ａ）、ビスアシルホスフィンオキシド（Ｂ）、酸性基を有する重合性単量体（Ｄ）、架橋性の重合性単量体（Ｅ）及びフィラー（Ｉ）を含むことが好ましい。各成分の配合量としては、重合性単量体成分の全量１００質量部中において、（Ａ）を１〜９５質量部、（Ｄ）を１〜９０質量部及び（Ｅ）を４〜９０質量部含むことが好ましく、（Ａ）を５〜８０質量部、（Ｄ）を２〜８５質量部及び（Ｅ）を６〜８５質量部含むことがより好ましく、（Ａ）を１０〜８０質量部、（Ｄ）を３〜８０質量部及び（Ｅ）を８〜８０質量部含むことがさらに好ましい。また、歯質（特に象牙質）への浸透性を重視する場合は、さらに１個の重合性基と１個以上の水酸基とを有する重合性単量体（Ｃ）を含むことが好ましい。前記自己接着性コンポジットレジンが（Ａ）、（Ｃ）、（Ｄ）及び（Ｅ）を含む場合は、各成分の配合量としては、重合性単量体成分の全量１００質量部中において、（Ａ）を１〜９５質量部、（Ｃ）を１〜９０質量部、（Ｄ）を１〜９０質量部及び（Ｅ）を３〜９０質量部含むことが好ましく、（Ａ）を３〜９０質量部、（Ｃ）を３〜８５質量部、（Ｄ）を２〜８５質量部及び（Ｅ）を５〜８５質量部含むことがより好ましく、（Ａ）を５〜８０質量部、（Ｃ）を５〜７０質量部、（Ｄ）を３〜６０質量部及び（Ｅ）を８〜７０質量部含むことがさらに好ましい。ビスアシルホスフィンオキシド（Ｂ）及びフィラー（Ｈ）の配合量については、上述の通常のコンポジットレジンと同じ配合量を採用できる。また、上述の通常のコンポジットレジンと同様に、前記ビスアシルホスフィンオキシド（Ｂ）と前記重合開始剤（Ｇ）、前記重合促進剤（Ｈ）を併用することも好ましい実施態様であり、前記（Ｂ）、前記（Ｇ）及び（Ｈ）の配合量は上述の通りである。また、特に歯質への浸透性を重視する場合は、溶媒（Ｆ）を配合することも可能であり、前記溶媒（Ｆ）が水（Ｊ）を含んでいることがさらに好ましい。前記溶媒（Ｆ）の配合量は、重合性単量体成分の全量１００質量部に対して、好ましくは０〜１５質量部であり、より好ましくは１〜１０質量部である。【０１９０】
また、本発明の組成物を歯科用セメントとして用いることも好適な実施態様の一つである。前記セメントとしては、レジンセメント、グラスアイオノマーセメント、レジン強化型グラスアイオノマーセメントなどが好適なものとして例示される。本発明の組成物をレジンセメントとして用いる場合、前記組成物は重合性単量体（Ａ）、ビスアシルホスフィンオキシド（Ｂ）、架橋性の重合性単量体（Ｅ）、重合促進剤（Ｈ）、フィラー（Ｉ）及び溶媒（Ｆ）として水（Ｊ）を含む組成物であることが好ましく、このような組成物が、さらに酸性基を有する重合性単量体（Ｄ）を含むこともできる。歯科用セメントは、例えば、インレーやクラウンと呼ばれる金属やセラミックス製の歯冠用修復材料を歯牙に固定する際の合着材として好ましく用いられる。本発明で用いられる前記（Ａ）のように、重合性基を２個以上有することで、得られる硬化物の機械強度を高め、咬合圧などに耐えることができる。かかる観点から、前記（Ｅ）は、重合性基を２個以上含む重合性単量体であることがより好ましい。また、上述のような使用形態の場合、前記歯冠用修復材料の多くは光不透過性であるため、前記セメントを光重合のみにより硬化させることは容易ではない。このため、前記（Ｇ）として化学重合開始剤を用いることが好ましい。そして、化学重合開始剤を用いて重合させる場合、その反応性を高めるためには、前記（Ｈ）としてアミン類及び／又はスルフィン酸及びその塩を用いることが好ましく、アミン類とスルフィン酸及びその塩とを同時に用いることがより好ましい。また、用いられるフィラー（Ｉ）としては特に限定されない。【０１９１】
前記セメントにフッ素徐放性を付与したい場合は、前記フィラー（Ｉ）として、フルオロアルミノシリケートガラス、カルシウムフルオロアルミノシリケートガラス、ストロンチウムフルオロアルミノシリケートガラス、バリウムフルオロアルミノシリケートガラス及びストロンチウムカルシウムフルオロアルミノシリケートガラスからなる群から選択される少なくとも１種を用いることが好ましく、フルオロアルミノシリケートガラス及び／又はバリウムフルオロアルミノシリケートガラスを用いることがより好ましい。一方、前記セメントにＸ線造影性を付与したい場合は、前記フィラー（Ｉ）として、バリウムガラス、ストロンチウムガラス、バリウムボロアルミノシリケートガラス、ストロンチウムボロアルミノシリケートガラス、ストロンチウムフルオロアルミノシリケートガラス及びバリウムフルオロアルミノシリケートガラスからなる群から選択される少なくとも１種を用いることが好ましく、バリウムガラス及び／又はバリウムフルオロアルミノシリケートガラスを用いることがより好ましい。【０１９２】
また、化学重合開始剤を用いる場合は、保存安定性の観点から、前記（Ｇ）と前記（Ｈ）とを、それぞれ別々の容器に保存することが好ましい。すなわち、好ましい実施態様では、前記レジンセメントは２剤型の形態で用いられる。より好ましい実施態様では、前記レジンセメントは２ペースト型の形態で用いられる。それぞれのペーストをペースト同士が隔離された状態で保存し、使用直前にその２つのペーストを混練し、化学重合を進行させて硬化させることが好ましい。上記ペーストは、重合性単量体等の液状成分とフィラー（Ｉ）（粉末）とを混練することにより調製される。また、前記（Ｈ）としてスルフィン酸及びその塩を用いた場合は、保存安定性の観点から、前記（Ｄ）と前記（Ｈ）とは別々の容器に保存することが好ましい。上述の２つのペーストをそれぞれＡペースト及びＢペーストと称した場合、前記Ａペーストが（Ａ）、（Ｄ）、（Ｂ）、（Ｇ）及び（Ｉ）を含み、前記Ｂペーストが（Ａ）、（Ｈ）及び（Ｉ）を含む実施態様が特に好ましく用いられる。【０１９３】
本発明の組成物を歯科用セメントとして用いる場合の各成分の配合量としては特に限定されないが、重合性単量体成分の全量１００質量部中において、（Ａ）を１〜９８質量部、（Ｃ）を０〜９０質量部、（Ｄ）を１〜９０質量部及び（Ｅ）を１〜９０質量部含むことが好ましく、（Ａ）を２〜９６質量部、（Ｃ）を０〜８５質量部、（Ｄ）を２〜８５質量部及び（Ｅ）を２〜８５質量部含むことがより好ましい。また、前記（Ｂ）、前記（Ｇ）及び前記（Ｈ）の配合量としては、適切な硬化時間が得られることを考慮した場合、重合性単量体成分の全量１００質量部に対して、（Ｂ）を０．０１〜２０質量部、（Ｇ）を０．００１〜２０質量部、（Ｈ）を０．００１〜３０質量部含むことが好ましく、（Ｂ）を０．０５〜１５質量部、（Ｇ）を０．０５〜１５質量部、（Ｈ）を０．０５〜２０質量部含むことがより好ましい。【０１９４】
さらに、重合性単量体成分の全量１００質量部に対して、（Ｉ）を３０〜２０００質量部含むことが好ましく、（Ｉ）を５０〜１５００質量部含むことがより好ましい。（Ｉ）の含有量が３０質量部未満の場合は、硬化物の機械強度が不充分となるおそれがある。一方、（Ｉ）の含有量が２０００質量部を超える場合は、前記レジンセメントをその好適な実施態様である２ペースト型のセメントとして用いたときに、前記ペーストの流動性が不足し、充分な混和を行うことが困難となるため、硬化物の強度が低下するおそれがある。【０１９５】
また、本発明の組成物は、グラスアイオノマーセメントとして用いることが好ましく、より好ましくはレジン強化型グラスアイオノマーセメントとして用いられる。グラスアイオノマーセメントは、典型的にはフルオロアルミノシリケートガラスのような無機フィラーと、ポリアクリル酸のようなポリアルケン酸とが酸−塩基反応によって反応、硬化するものである。そして、前記ポリアクリル酸と歯質を構成するハイドロキシアパタイト中のカルシウムとが相互作用することにより、接着機能が発現すると考えられている。本発明の組成物をグラスアイオノマーセメント、特に好ましくはレジン強化型グラスアイオノマーセメントとして用いる場合は、前記組成物が（Ａ）、（Ｂ）、（Ｈ）、（Ｉ）、（Ｆ）及びポリアルケン酸を含む組成物であることが好ましく、（Ａ）、（Ｅ）、（Ｂ）、（Ｈ）、（Ｉ）、（Ｆ）及びポリアルケン酸を含む組成物、（Ａ）、（Ｃ）、（Ｂ）、（Ｈ）、（Ｉ）、（Ｆ）及びポリアルケン酸を含む組成物又は（Ａ）、（Ｃ）、（Ｅ）、（Ｂ）、（Ｈ）、（Ｉ）、（Ｆ）及びポリアルケン酸を含む組成物であることがより好ましく、このような組成物が、さらに（Ｄ）を含むこともできる。【０１９６】
用いられる１個の重合性基と１個以上の水酸基とを有する重合性単量体（Ｃ）としては特に限定されない。後述するように、酸−塩基反応を円滑に進行させることができる観点から、溶媒（Ｆ）が水（Ｊ）を含んでいることが好ましい。このため、前記（Ｃ）として水（Ｊ）との親和性が高い単量体を用いることが、組成物の均一性を保ち、安定した性能を得る観点からより好ましい。このような水（Ｊ）との親和性が高い単量体としては、２−ヒドロキシエチル（メタ）アクリレート、３−ヒドロキシプロピル（メタ）アクリレート、グリセロールモノ（メタ）アクリレート、エリスリトールモノ（メタ）アクリレートが好ましく、特に好ましくは２−ヒドロキシエチルメタクリレートである。【０１９７】
用いられる架橋性の重合性単量体（Ｅ）としては特に限定されないが、上述の通り、前記（Ｅ）として水（Ｊ）との親和性が高い単量体を用いることが、組成物の均一性を保ち、安定した性能を得る観点からより好ましい。このような水（Ｊ）との親和性と、硬化物の機械強度の兼ね合いから、前記（Ｅ）としては、脂肪族化合物系の二官能性重合性単量体が好ましく、トリエチレングリコールジ（メタ）アクリレート、ポリエチレングリコールジ（メタ）アクリレート、ネオペンチルグリコールジ（メタ）アクリレート、１，２−ビス（３−メタクリロイルオキシ−２−ヒドロキシプロポキシ）エタン及び２，２，４−トリメチルヘキサメチレンビス（２−カルバモイルオキシエチル）ジメタクリレート（通称「ＵＤＭＡ」）がより好ましい。【０１９８】
前記ポリアルケン酸とは、不飽和モノカルボン酸あるいは不飽和ジカルボン酸の重合体である。前記ポリアルケン酸の具体的な例示としては、アクリル酸、メタクリル酸、２−クロロアクリル酸、２−シアノアクリル酸、アコニチン酸、メサコン酸、マレイン酸、イタコン酸、フマル酸、グルタコン酸、シトラコン酸、ウトラコン酸等の単独重合体、あるいはこれらの不飽和カルボン酸と共重合可能な単量体との共重合体を挙げることができる。共重合体の場合には、不飽和カルボン酸単位の割合は、全構造単位に対して５０モル％以上であることが好ましい。共重合可能な単量体としてはエチレン性不飽和重合性単量体が好ましく、例えばスチレン、アクリルアミド、アクリロニトリル、メタクリル酸メチル、アクリル酸塩類、塩化ビニル、塩化アリル、酢酸ビニル、１，１，６−トリメチルヘキサメチレンジメタクリレートエステルなどを挙げることができる。これらポリアルケン酸の中でも、アクリル酸又はマレイン酸の単独重合体又は共重合体が好ましい。これらのポリアルケン酸は、重量平均分子量が５，０００未満の場合には、歯科用セメント組成物の硬化物の強度が低くなり、耐久性が劣る場合がある。一方、重量平均分子量が４０，０００を超える場合には、歯科用セメント組成物の練和時の稠度が硬くなり、操作性が低下する場合がある。したがって、好ましいポリアルケン酸の重量平均分子量は、５，０００〜４０，０００である。【０１９９】
用いられるフィラー（Ｉ）としては、酸−塩基反応における硬化性及び組成物のフッ素徐放性の観点から、フルオロアルミノシリケートガラス、カルシウムフルオロアルミノシリケートガラス、ストロンチウムフルオロアルミノシリケートガラス、バリウムフルオロアルミノシリケートガラス及びストロンチウムカルシウムフルオロアルミノシリケートガラスからなる群から選択される少なくとも１種を用いることが好ましく、フルオロアルミノシリケートガラス及び／又はバリウムフルオロアルミノシリケートガラスを用いることがより好ましい。【０２００】
また、用いられる溶媒（Ｆ）は特に限定されないが、酸−塩基反応を円滑に進行させることができる観点から、水（Ｊ）を含んでいることが好ましい。溶媒（Ｆ）として水（Ｊ）と有機溶媒（Ｋ）との混合溶媒を用いる場合は、前記混合溶媒中の水（Ｊ）の含有量は、５０質量％以上であることが好ましく、７０質量％以上であることがより好ましく、９０質量％以上であることがさらに好ましい。酸−塩基反応の進行を特に重視する実施態様では、溶媒（Ｆ）が実質的に水（Ｊ）のみからなることが特に好ましい。【０２０１】
本発明の組成物をグラスアイオノマーセメント、特に好ましくはレジン強化型グラスアイオノマーセメントとして用いる場合の各成分の配合量としては特に限定されない。組成物が（Ａ）及び（Ｃ）を含む場合は、重合性単量体成分の全量１００質量部中において、（Ａ）を１〜９９質量部、（Ｃ）１〜９０質量部及び（Ｄ）を０〜５０質量部含むことが好ましく、（Ａ）を２〜９５質量部、（Ｃ）５〜８５質量部及び（Ｄ）を０〜３０質量部含むことがより好ましい。組成物が（Ａ）及び（Ｅ）を含む場合は、重合性単量体成分の全量１００質量部中において、（Ａ）を１〜９９質量部、（Ｅ）１〜９０質量部及び（Ｄ）を０〜５０質量部含むことが好ましく、（Ａ）を２〜９５質量部、（Ｅ）５〜９８質量部及び（Ｄ）を０〜３０質量部含むことがより好ましい。そして、組成物が（Ａ）、（Ｃ）及び（Ｅ）を含む場合は、重合性単量体成分の全量１００質量部中において、（Ａ）を１〜９８質量部、（Ｃ）１〜９０質量部、（Ｅ）１〜９０質量部及び（Ｄ）を０〜５０質量部含むことが好ましく、（Ａ）を２〜９０質量部、（Ｃ）５〜８５質量部、（Ｅ）５〜８５質量部及び（Ｄ）を０〜３０質量部含むことがより好ましい。【０２０２】
ビスアシルホスフィンオキシド（Ｂ）と重合開始剤（Ｇ）を併用することも好ましい実施態様であり、この場合、重合性単量体成分の全量１００質量部に対して、（Ｇ）を０．００１〜２０質量部含むことが好ましく、（Ｇ）を０．０５〜１５質量部含むことがより好ましく、（Ｇ）を０．１〜１０質量部含むことがさらに好ましい。さらに、重合促進剤（Ｈ）を併用することも好ましい実施態様であり、とくにアミンが好適に使用される。この場合、重合性単量体成分の全量１００質量部に対して、（Ｈ）を０．００１〜３０質量部含むことが好ましく、（Ｈ）を０．０５〜２０質量部含むことがより好ましく，（Ｈ）を０．１〜１０質量部含むことがさらに好ましい。さらに、重合性単量体成分の全量１００質量部に対して、（Ｉ）を３０〜２０００質量部含むことが好ましく、（Ｉ）を５０〜１５００質量部含むことがより好ましい。（Ｉ）の含有量が３０質量部未満の場合は、硬化物の機械強度が不充分となるおそれがある。一方、（Ｉ）の含有量が２０００質量部を超える場合は、組成物ペーストの流動性が低下して充分な混和を行うことが困難となるため、酸−塩基反応が円滑に進行しなくなる場合がある。その結果、硬化物の強度が低下するおそれがある。【０２０３】
また、重合性単量体成分の全量１００質量部に対して、溶媒（Ｆ）を７〜５００質量部含むことが好ましく、１０〜３００質量部含むことがより好ましく、２０〜１００質量部含むことがさらに好ましい。溶媒（Ｆ）をかかる範囲で含有することで、酸−塩基反応を円滑に進行させることができ、かつ、得られる硬化物の機械強度及び歯質への接着性が良好なものとなる。【０２０４】
重合性単量体成分の全量１００質量部に対して、前記ポリアルケン酸を１〜２００質量部含むことが好ましく、５〜１００質量部含むことがより好ましく、１０〜５０質量部含むことがさらに好ましい。ポリアルケン酸をかかる範囲で含有することで、酸−塩基反応による硬化が円滑に進行し、かつ、得られる硬化物の口腔内での加水分解などによる崩壊を小さくすることができる。【０２０５】
上述の通り、グラスアイオノマーセメントでは酸−塩基反応の進行により硬化が起こるため、保存安定性の観点からは、塩基性のフィラー（Ｉ）とポリアルケン酸とが別々の容器に包装され、使用直前に混和されて用いられることが好ましい。製品の形態としては、いわゆる粉−液型の製品形態も好ましく用いられるが、ハンドリング性を向上させる観点から、２種類のペーストを含むいわゆる２ペースト型グラスアイオノマーセメントの形態をとることがより好ましい。２ペースト型の製品形態の場合は、上述の２つのペーストをそれぞれＡペースト及びＢペーストと称した場合、前記Ａペーストが（Ａ）、（Ｂ）、（Ｆ）、（Ｉ）及びポリアルケン酸を含み、前記Ｂペーストが（Ｃ）及び（Ｉ）を含む実施態様が好ましい。また、前記Ａペーストが（Ａ）、（Ｂ）、（Ｆ）、（Ｉ）及びポリアルケン酸を含み、前記Ｂペーストが（Ｅ）及び（Ｉ）を含む実施態様も同様に好ましく用いられる。この他、前記Ａペーストが、（Ｅ）、（Ｂ）、（Ｉ）及びポリアルケン酸を含み、前記Ｂペーストが（Ａ）、（Ｇ）、（Ｉ）及び（Ｆ）を含む実施態様も好ましく用いられる。この際、特に接着性を重視する場合は、前記Ａペーストに（Ｄ）がさらに含まれることが好ましく、同様の観点から、前記Ｂペーストに（Ｃ）がさらに含まれることも好ましい。いずれの実施態様においても、前記Ａペースト側にポリアルケン酸を含有するため、前記Ｂペーストに含まれるフィラー（Ｉ）として、フルオロアルミノシリケートガラス、カルシウムフルオロアルミノシリケートガラス、ストロンチウムフルオロアルミノシリケートガラス、バリウムフルオロアルミノシリケートガラス及びストロンチウムカルシウムフルオロアルミノシリケートガラスからなる群から選択される少なくとも１種を用いることが好ましく、フルオロアルミノシリケートガラス及び／又はバリウムフルオロアルミノシリケートガラスを用いることがより好ましい。一方、前記Ａペーストに含まれるフィラー（Ｉ）としては、ポリアルケン酸に対して反応性を示さないものを用いることが好ましく、石英が特に好ましく用いられる。【０２０６】
これらの歯科用材料は、常法に従い調製し、使用することができる。これらの歯科用材料は、歯質（特に象牙質）との優れた接着強度及び接着耐久性を示す。【０２０７】
以下、実施例を用いて本発明をさらに具体的に説明するが、本発明は、これら実施例に制限されるものではない。【０２０８】
実施例１  １ステップ接着システムへの適用（１液型ボンディング材）
（１）１液型ボンディング材の作製
各成分を常温下で混合して１液型ボンディング材組成物を作製した。その組成を表１に示す。次ぎの手順で牛歯象牙質との接着強度を測定した。【０２０９】
【表１】
2008087981.tif 000022
【０２１０】
（各成分の配合量の単位は質量部である。）
ＥＤＭＡ：エリスリトールジメタクリレート〔１，４−ビス（メタクリロイルオキシ）−２，３−ブタンジオール〕
ＸＤＭＡ：キシリトールジメタクリレート〔１，５−ビス（メタクリロイルオキシ）−２，３，４−ペンタントリオール〕
ＳＤＭＡ：ソルビトールジメタクリレート〔１，６−ビス（メタクリロイルオキシ）−２，３，４，５−ヘキサンテトラオール〕
ＭＤＭＡ：マンニトールジメタクリレート（３，４−ジ−Ｏ−メタクリロイル−Ｄ−マンニトール）
＃８０１：１，２−ビス（３−メタクリロイルオキシ−２−ヒドロキシプロポキシ）エタン
ＧＤＭＡ：グリセロールジメタクリレート〔重合性単量体（Ａ）に該当しない比較例用の重合性単量体〕
ＭＤＰ  ：１０−メタアクリロイルオキシデシルジハイドロジェンフォスフェート
ＨＥＭＡ：２−ヒドロキシエチルメタクリレート
Ｂｉｓ−ＧＭＡ：２，２−ビス〔４−（３−メタクリロイルオキシ）−２−ヒドロキシプロポキシフェニル〕プロパン（ビスフェノールＡジグリシジルメタクリレート）
ＢＡＰＯ−１：ビス−（２，４，６−トリメチルベンゾイル）フェニルフォスフィンオキサイド
ＢＡＰＯ−２：ビス−（２，６−ジメトキシベンゾイル）−２，４，４−トリメチルペンチルフォスフィンオキサイド
ＴＭＤＰＯ：２，４，６−トリメチルベンゾイルジフェニルホスフィンオキサイド
ＣＱ：カンファーキノン
ＤＢＢ：Ｎ，Ｎ−ジメチルアミノ安息香酸ｎ−ブトキシエチルエステル
無機フィラー１：日本アエロジル社製「Ｒ９７２」【０２１１】
なお、ＭＤＭＡは新規化合物であり、以下の方法により合成した。
参考例  ＭＤＭＡの合成
（ｉ）1,2:5,6-Di-O-isopropylidene-3,4-di-O-methacryloyl-D-mannitolの合成
冷却管を装着した２Ｌセパラブルフラスコに無水ピリジン７００ｍＬを加えた後、1,2:5,6-Di-O-isopropylidene-D-mannitol（和光純薬製）６５ｇを少しずつフラスコ内に加えて完全に溶解させた。反応系に氷浴をセットして反応系を０℃まで冷却した。続いて、反応系の温度を０℃付近に保ちつつ、かつ反応系を攪拌しながら、滴下ロートを用いてメタクリロイルクロライド（和光純薬製）６０ｇを窒素雰囲気下で約１時間掛けて反応系に滴下した。滴下ロートをガラス栓に差し替え、オイルバスを用いて反応系を７０℃に加熱した。該加熱を８時間続けた。加熱終了後、オイルバスを外して反応系を室温まで冷却した。続いて、１Ｌの氷水を入れたビーカーに反応系を注いで反応を停止させた。反応を停止した後、１５００ｍＬのジエチルエーテルを用いて５回抽出を行った。その後、得られた有機層を、エバポレーターを用いて減圧濃縮し、油状物質を得た。前記油状物質を、シリカゲルカラムクロマトグラフィーを用いて精製し（展開系：ヘキサン：ジエチルエーテル＝７：３）、濃縮後、ヘキサンを加えて再結晶を行って目的の化合物を得た。収量は３６．３ｇ、収率は３７％であった。
1H-NMR  (400MHz, CDCl3, δ) 1.31 (s, 6H), 1.36 (s, 6H), 1.96 (s, 6H), 3.85-3.96 (m,4H), 4.21-4.27 (m, 2H), 5.43 (dd, 2H), 5.64 (s, 2H), 6.15 (s, 2H) (ppm)
13C-NMR  (100MHz, CDCl3, δ) 18.2, 25.1, 26.3, 65.5, 71.6, 74.7, 109.3, 126.6, 135.6, 166.0 (ppm)【０２１２】
（ii）ＭＤＭＡ（3,4-di-O-methacryloyl-D-mannitol）の合成
２Ｌ丸底フラスコに酢酸５４０ｍＬ及び水１８０ｍＬを加えた。得られた酢酸水溶液を攪拌しながら、上記で合成した1,2:5,6-Di-O-isopropylidene-3,4-di-O-methacryloyl-D-mannitol １８ｇを少しずつ加えて完全に溶解させた。このようにして調製した溶液の温度を２５℃に保った状態で、１８時間攪拌を行った。攪拌終了後、前記溶液をエバポレーターを用いて減圧濃縮することで油状物質を得た。前記油状物質をシリカゲルカラムクロマトグラフィーを用いて精製し（展開系：酢酸エチル１００％）、濃縮を行ったところ、白色の結晶が析出した。ＮＭＲにより、この結晶が目的とする化合物であることを確認した。収量は８．７ｇ、収率は６０％であった。
1H-NMR  (400MHz, CD3OD, δ) 1.84 (s, 6H), 3.39 (dd, 2H), 3.51 (dd, 2H), 3.59-3.66 (m,2H), 5.28 (d, 2H), 5.56 (s, 2H), 6.03 (s, 2H) (ppm)
13C-NMR  (100MHz, CD3OD, δ) 18.4, 64.2, 71.6, 73.1, 126.8, 137.4, 167.9 (ppm)【０２１３】
（２）牛歯象牙質との接着評価方法
ウシ下顎前歯の唇面を流水下にて＃８０シリコン・カーバイド紙（日本研紙株式会社製）で研磨して、象牙質の平坦面を露出させたサンプルを得た。得られたサンプルを流水下にて＃１０００のシリコン・カーバイド紙（日本研紙株式会社製）でさらに研磨した。研磨終了後、表面の水をエアブローすることで乾燥した。乾燥後の平滑面に、直径３ｍｍの丸穴を有する厚さ約１５０μｍの粘着テープを貼着し、接着面積を規制した。【０２１４】
上記作製した１液型ボンディング材組成物を上記の丸穴内に筆を用いて塗布し、２０秒間放置した後、歯科用エアーシリンジを用いて表面をエアブローすることで、塗布した１液型ボンディング材組成物の流動性が無くなるまで乾燥した。次いで、歯科用可視光線照射器「ＪＥＴライト３０００」（Ｊ．Ｍｏｒｉｔａ  ＵＳＡ製）にて１０秒間光照射することにより、塗布した１液型ボンディング材組成物を硬化させた。【０２１５】
得られた１液型ボンディング材組成物の硬化物の表面に歯科充填用コンポジットレジン（クラレメディカル株式会社製、商品名「クリアフィルＡＰ−Ｘ」（登録商標））を塗布し、離型フィルム（ポリエステル）で被覆した。次いで、その離型フィルムの上にスライドガラスを載置して押しつけることで、前記コンポジットレジンの塗布面を平滑にした。続いて、前記離型フィルムを介して、前記コンポジットレジンに対して前記照射器「ＪＥＴライト３０００」を用いて２０秒間光照射を行い、前記コンポジットレジンを硬化させた。【０２１６】
得られた歯科充填用コンポジットレジンの硬化物の表面に対して、市販の歯科用レジンセメント（クラレメディカル株式会社製、商品名「パナビア２１」）を用いてステンレス製円柱棒（直径５ｍｍ、長さ１．５ｃｍ）の一方の端面（円形断面）を接着した。接着後、当該サンプルを３０分間室温で静置した後、蒸留水に浸漬した。得られた蒸留水に浸漬したサンプルを、３７℃に保持した恒温器内に２４時間静置することで、接着試験供試サンプルを作製した。接着試験供試サンプルは計１０個作製し、蒸留水に浸漬したすべてのサンプルを、３７℃に保持した恒温器内に２４時間静置した。１０個のサンプルのうち５個については、接着初期の接着力を評価するため、２４時間静置後ただちに接着強さを測定した。残りの５個については、接着耐久性を評価するため、さらに４℃の冷水と６０℃の温水に交互に１分間浸漬する工程を１サイクルとする熱サイクルを４０００サイクル行った後に接着強さを測定した。【０２１７】
（３）接着強度の測定
上記の５個の接着試験供試サンプルの引張接着強度を、万能試験機（インストロン社製）にてクロスヘッドスピードを２ｍｍ／分に設定して測定し、平均値を引張接着強度とした。得られた結果を表１にまとめて示す。【０２１８】
実施例２  ２ステップ接着システムへの適用（二液型ボンディング材）
（１）重合性単量体（Ａ）を含む重合性組成物を用いたプライマーの作製
各成分を常温下で混合してプライマー組成物を作製した。その組成を表２に示す。【０２１９】
【表２】
2008087981.tif 000023
【０２２０】
ＥｒＭＡ：ペンタエリスリトールジメタクリレート
（各成分の配合量の単位は質量部であり、各略号は上記と同義である。）【０２２１】
（２）牛歯象牙質との接着評価方法
ウシ下顎前歯の唇面を流水下にて＃８０シリコン・カーバイド紙（日本研紙社製）で研磨して、象牙質の平坦面を露出させたサンプルを得た。得られたサンプルを流水下にて＃１０００のシリコン・カーバイド紙（日本研紙社製）でさらに研磨した。研磨終了後、表面の水をエアブローすることで乾燥した。乾燥後の平滑面に、直径３ｍｍの丸穴を有する厚さ約１５０μｍの粘着テープを貼着し、接着面積を規定した。【０２２２】
上記作製したプライマーを上記の丸穴内に筆を用いて塗布し、２０秒間放置した後、表面をエアブローすることで、塗布したプライマーの流動性が無くなるまで乾燥した。次いで、表３の組成のボンディング材を、前記プライマーを塗布・乾燥した歯面に重ね塗りした。続いて、歯科用可視光線照射器「ＪＥＴライト３０００」（Ｊ．Ｍｏｒｉｔａ  ＵＳＡ製）にて１０秒間光照射することにより、塗布したプライマー及びボンディング材を硬化させた。【０２２３】
得られたボンディング材の硬化物の表面に歯科充填用コンポジットレジン（クラレメディカル社製、商品名「クリアフィルＡＰ−Ｘ」（登録商標））を塗布し、離型フィルム（ポリエステル）で被覆した。次いで、その離型フィルムの上にスライドガラスを載置して押しつけることで、前記コンポジットレジンの塗布面を平滑にした。続いて、前記離型フィルムを介して、前記コンポジットレジンに対して前記照射器「ＪＥＴライト３０００」を用いて２０秒間光照射を行い、前記コンポジットレジンを硬化させた。【０２２４】
得られた歯科充填用コンポジットレジンの硬化物の表面に対して、市販の歯科用レジンセメント（クラレメディカル社製、商品名「パナビア２１」）を用いてステンレス製円柱棒（直径７ｍｍ、長さ２．５ｃｍ）の一方の端面（円形断面）を接着した。接着後、当該サンプルを３０分間室温で静置した後、蒸留水に浸漬した。接着試験供試サンプルは計１０個作製し、蒸留水に浸漬したすべてのサンプルを、３７℃に保持した恒温器内に２４時間静置した。１０個のサンプルのうち５個については、接着初期の接着力を評価するため、２４時間静置後ただちに接着強さを測定した。残りの５個については、接着耐久性を評価するため、さらに４℃の冷水と６０℃の温水に交互に１分間浸漬する工程を１サイクルとする熱サイクルを４０００サイクル行った後に接着強さを測定した。【０２２５】
【表３】
2008087981.tif 000024
【０２２６】
ＮＰＧ：ネオペンチルグリコールジメタクリレート
無機フィラー２：日本アエロジル製「Ａｒ３８０」
（その他の略号は上記と同義である。）【０２２７】
（３）接着評価試験（接着強さ及び接着耐久性の評価）
上記の接着試験供試サンプルの引張接着強度を、万能試験機（島津製作所社製）にてクロスヘッドスピードを２ｍｍ／分に設定して測定し、平均値を引張接着強度とした。【０２２８】
実施例３  歯科用自己接着性コンポジットレジンへの適用
（１）歯科用自己接着性コンポジットレジンの調製
表４に示す無機粒子及び重合性単量体組成物を混合し、ペースト状の歯科用コンポジットレジンを調製した。象牙質に対する接着強度をあわせて示す。【０２２９】
【表４】
2008087981.tif 000025
【０２３０】
ＰＤＥ：ｐ−（Ｎ，Ｎ−ジメチルアミノ）安息香酸エチル
無機フィラー３：シラン処理バリウムガラス粉
バリウムガラス（エステック社製、商品コード「Ｒａｙｓｏｒｂ  Ｅ-３０００」）をボールミルで粉砕し、バリウムガラス粉を得た。得られたバリウムガラス粉の平均粒子径をレーザ回折式粒度分布測定装置（島津製作所製、型式「ＳＡＬＤ−２１００」）を用いて測定したところ、２．４μｍであった。このバリウムガラス粉１００重量部に対して常法により３重量部の３−メタクリロイルオキシプロピルトリメトキシシランで表面処理を行い、シラン処理バリウムガラス粉を得た。
無機フィラー４：シラン処理コロイドシリカ粉末
蒸留水１００重量部中に０．３重量部の酢酸と３重量部の３−メタクリロイルオキシプロピルトリメトキシシランを加えて攪拌し、さらにコロイドシリカ粉末（日本アエロジル社製、商品コード「アエロジルＯＸ５０」）を５０重量部加えて１時間攪拌した。凍結乾燥により水を除去した後、８０℃で５時間加熱処理を行い、シラン処理コロイドシリカ粉末を得た。
（各成分の配合量の単位は質量部であり、その他の略号は上記と同義である。）【０２３１】
（２）牛歯象牙質との接着評価方法
牛の前歯を＃１０００シリコン・カーバイド紙（日本研紙社製）で平滑に湿潤研磨してエナメル質表面又は象牙質表面を露出させた後、表面の水を歯科用エアーシリンジを用いて吹き飛ばした。露出したエナメル質表面又は象牙質表面に、直径３ｍｍの丸穴を有する厚さ約１５０μｍの粘着テープを貼着した。丸穴に上記作成した自己接着性コンポジットレジン組成物を載置し、離型フィルム（クラレ社製、商品名「エバール」）を被せた後、その離型フィルムの上にスライドガラスを載置して押しつけ、歯科用光照射器（モリタ社製、商品名「ＪＥＴＬＩＴＥ３０００」）を用いて２０秒間光照射して、硬化させた。次いで、この硬化面に対して、歯科用レジンセメント（クラレメディカル社製、商品名「パナビア２１」）を用いて、直径５ｍｍ、長さ１．５ｃｍのステンレス製の円柱棒の一方の端面（円形断面）を接着し、３０分間静置して、試験片とした。接着試験供試サンプルは全部で５個作製した。【０２３２】
（３）接着評価試験
上記の接着試験供試サンプルの引張接着強度を、万能試験機（島津製作所社製）にてクロスヘッドスピードを２ｍｍ／分に設定して測定し、平均値を引張接着強度とした。【０２３３】
実施例１〜３の結果より、本発明の重合性単量体（Ａ）及びビスアシルホスフィンオキシド（Ｂ）を含む重合性組成物を用いた歯科材料が、象牙質に対して優れた初期接着性及び接着耐久性を有することがわかる。特に注目すべきは、重合性単量体（Ａ）及びビスアシルホスフィンオキシド（Ｂ）を併用した実施例１−１、重合性単量体（Ａ）のみを用いた比較例１−１、ビスアシルホスフィンオキシド（Ｂ）のみを用いた比較例１−７〜１−９、重合性単量体（Ａ）もビスアシルホスフィンオキシド（Ｂ）も用いなかった比較例１−１０の結果から判断できるように、重合性単量体（Ａ）及びビスアシルホスフィンオキシド（Ｂ）を併用した場合、重合性単量体（Ａ）のみを用いて得られる接着性向上効果と、ビスアシルホスフィンオキシド（Ｂ）のみを用いて得られる接着性向上効果との足し合わせよりも大きな接着性向上効果が得られている点である。
【産業上の利用可能性】
【０２３４】
本発明の組成物は、複数の重合性基及び複数の水酸基を有する、重合性単量体（Ａ）、及び性能に優れるビスアシルホスフィンオキシド（Ｂ）を含むため、硬化性を要求される用途、及び親水性を要求される用途に有用である。当該組成物は、歯科用途を始め、様々な用途に使用できる。特に、当該組成物は、プライマー、ボンディング剤、セメント及びコンポジットレジン等の歯科用材料に好適である。
【手続補正書】
【提出日】平成20年3月27日(2008.3.27)
【手続補正１】
【補正対象書類名】特許請求の範囲
【補正対象項目名】全文
【補正方法】変更
【補正の内容】
【特許請求の範囲】
【請求項１】
４個以上の炭素が連続して結合した非共役の炭素鎖、２個以上の重合性基及び２個以上の水酸基を有する重合性単量体（Ａ）、並びに式（１）
【化１】
2008087981.tif 000035
（式中、Ｒ4は、アルキル基、アルケニル基、アルキニル基、アリール基、アルコキシ基、アシル基、又はアシルオキシ基を示し、Ｒ5〜Ｒ14は、それぞれ独立して、水素原子、ハロゲン原子、アルキル基、アルケニル基、アルキニル基、アリール基、アルコキシ基、アシル基、又はアシルオキシ基を示す。）
で表されるビスアシルホスフィンオキシド（Ｂ）を含有してなる歯科用組成物。
【請求項２】
前記重合性単量体（Ａ）が、式（２）
【化２】
2008087981.tif 000036
（式中、Ｇは、水酸基又は重合性基であり、＊は、結合手を示す。）
で表される基を有する請求項１に記載の歯科用組成物。
【請求項３】
前記重合性基が、式（３）、式（４）又は式（５）
【化３】
2008087981.tif 000037
【化４】
2008087981.tif 000038
【化５】
2008087981.tif 000039
（式中、Ｒ1、Ｒ2、及びＲ3は、それぞれ水素原子又は炭素数１〜１０の脂肪族炭化水素基を示し、＊は、結合手を示す。）
で表される基である請求項１又は２に記載の歯科用組成物。
【請求項４】
前記重合性単量体（Ａ）が、式（６）
【化６】
2008087981.tif 000040
（式中、Ｇは、水酸基又は重合性基であり、ｎは、２以上の整数であり、Ｇのうち少なくとも２個が水酸基であり、かつＧのうち少なくとも２個が重合性基である。）
で表される化合物である請求項１〜３のいずれかに記載の歯科用組成物。
【請求項５】
前記重合性単量体（Ａ）が、式（７）
【化７】
2008087981.tif 000041
（式中、Ｒ1は、水素原子又は炭素数１〜１０の脂肪族炭化水素基を示し、ｍは、２以上の整数を示し、ｋは、１以上の整数を示し、ｍ個のエステル基を有する単位とｋ個の水酸基を有する単位の配列順序は、任意である。）
で表される化合物である請求項１〜３のいずれかに記載の歯科用組成物。
【請求項６】
ｍが、２〜５であり、かつｋが、１〜５である請求項５に記載の歯科用組成物。
【請求項７】
前記重合性単量体（Ａ）が、式（８）
【化８】
2008087981.tif 000042
（式中、Ｒ1は、水素原子又は炭素数１〜１０の脂肪族炭化水素基を示し、ｐは、２以上の整数を示す。）
で表される化合物である請求項１〜３のいずれかに記載の歯科用組成物。
【請求項８】
ｐが、２〜４である請求項７に記載の歯科用組成物。
【請求項９】
Ｒ1が、水素原子又はメチル基である請求項３〜８のいずれかに記載の歯科用組成物。
【請求項１０】
Ｒ4が、アルキル基又はアリール基であり、Ｒ5〜Ｒ14が、それぞれ独立して、水素原子、ハロゲン原子、アルキル基、アルコキシ基である請求項１〜９のいずれかに記載の歯科用組成物。
【請求項１１】
さらに、重合性単量体成分として、１個の重合性官能基と１個以上の水酸基とを有する重合性単量体（Ｃ）、酸性基を有する重合性単量体（Ｄ）、及び架橋性の重合性単量体（Ｅ）からなる群より選ばれる少なくとも１種の重合性単量体を含む請求項１〜１０のいずれかに記載の歯科用組成物。
【請求項１２】
溶媒（Ｆ）を含む請求項１〜１１のいずれかに記載の歯科用組成物。
【請求項１３】
アシルフォスフィンオキシド類、水溶性アシルフォスフィンオキシド類、チオキサントン類、チオキサントン類の第４級アンモニウム塩、ケタール類、α−ジケトン類、クマリン類、アントラキノン類、ベンゾインアルキルエーテル化合物類、α−アミノケトン系化合物、及び有機過酸化物からなる群より選ばれる少なくとも１種の重合開始剤（Ｇ）をさらに含む請求項１〜１２のいずれかに記載の歯科用組成物。
【請求項１４】
重合促進剤（Ｈ）を含む請求項１〜１３のいずれかに記載の歯科用組成物。
【請求項１５】
フィラー（Ｉ）を含む請求項１〜１４のいずれかに記載の歯科用組成物。
【請求項１６】
重合体単量体成分の全量１００質量部に対して、ビスアシルホスフィンオキシド（Ｂ）を０．０１〜２０質量部含む請求項１〜１５のいずれかに記載の歯科用組成物。
【請求項１７】
請求項１〜１６のいずれかに記載の歯科用組成物を用いたプライマー。
【請求項１８】
請求項１〜１６のいずれかに記載の歯科用組成物を用いたボンディング材。
【請求項１９】
請求項１〜１６のいずれかに記載の歯科用組成物を用いたコンポジットレジン。
【請求項２０】
請求項１〜１６のいずれかに記載の歯科用組成物を用いたセメント。
【請求項２１】
式（７）
【化９】
2008087981.tif 000043
（式中、Ｒ1は、水素原子又は炭素数１〜１０の脂肪族炭化水素基を示し、ｍは、２以上の整数を示し、ｋは、１以上の整数を示し、ｍ個のエステル基を有する単位とｋ個の水酸基を有する単位の配列順序は、任意である。）
で表される重合性単量体（Ａ）、及び式（１）
【化１０】
2008087981.tif 000044
（式中、Ｒ4は、アルキル基、アルケニル基、アルキニル基、アリール基、アルコキシ基、アシル基、又はアシルオキシ基を示し、Ｒ5〜Ｒ14は、それぞれ独立して、水素原子、ハロゲン原子、アルキル基、アルケニル基、アルキニル基、アリール基、アルコキシ基、アシル基、又はアシルオキシ基を示す。）
で表されるビスアシルホスフィンオキシド（Ｂ）を含有してなる組成物。
【請求項２２】
ｍが、２〜５であり、かつｋが、１〜５である請求項２１に記載の組成物。
【手続補正２】
【補正対象書類名】明細書
【補正対象項目名】０００９
【補正方法】変更
【補正の内容】
【０００９】
（式中、Ｒ4は、アルキル基、アルケニル基、アルキニル基、アリール基、アルコキシ基、アシル基、又はアシルオキシ基を示し、Ｒ5〜Ｒ14は、それぞれ独立して、水素原子、ハロゲン原子、アルキル基、アルケニル基、アルキニル基、アリール基、アルコキシ基、アシル基、又はアシルオキシ基を示す。）
で表されるビスアシルホスフィンオキシド（Ｂ）を含有してなる歯科用組成物である。
【手続補正３】
【補正対象書類名】明細書
【補正対象項目名】００２９
【補正方法】削除
【補正の内容】
【手続補正４】
【補正対象書類名】明細書
【補正対象項目名】００３０
【補正方法】変更
【補正の内容】
【００３０】
さらに本発明は、上記の組成物を含む、歯科用プライマー、歯科用ボンディング材、歯科用コンポジットレジン、及び歯科用セメントである。
また、本発明は、上記式（７）で表される重合性単量体（Ａ）、及び上記式（１）で表されるビスアシルホスフィンオキシド（Ｂ）を含有してなる組成物であり、上記式（７）で表される重合性単量体（Ａ）の、ｍが、２〜５であり、かつｋが、１〜５であることが好ましい。
【手続補正書】
【提出日】平成20年8月4日(2008.8.4)
【手続補正１】
【補正対象書類名】特許請求の範囲
【補正対象項目名】全文
【補正方法】変更
【補正の内容】
【特許請求の範囲】
【請求項１】
式（７）
【化１】
2008087981.tif 000045
（式中、Ｒ1は、水素原子又は炭素数１〜１０の脂肪族炭化水素基を示し、ｍは、２以上の整数を示し、ｋは、１以上の整数を示し、ｍ個のエステル基を有する単位とｋ個の水酸基を有する単位の配列順序は、任意である。）
で表される重合性単量体（Ａ）、及び式（１）
【化２】
2008087981.tif 000046
（式中、Ｒ4は、アルキル基、アルケニル基、アルキニル基、アリール基、アルコキシ基、アシル基、又はアシルオキシ基を示し、Ｒ5〜Ｒ14は、それぞれ独立して、水素原子、ハロゲン原子、アルキル基、アルケニル基、アルキニル基、アリール基、アルコキシ基、アシル基、又はアシルオキシ基を示す。）
で表されるビスアシルホスフィンオキシド（Ｂ）を含有してなる歯科用組成物。
【請求項２】
ｍが、２〜５であり、かつｋが、１〜５である請求項１に記載の歯科用組成物。
【請求項３】
式（８）
【化３】
2008087981.tif 000047
（式中、Ｒ1は、水素原子又は炭素数１〜１０の脂肪族炭化水素基を示し、ｐは、２以上の整数を示す。）
で表される重合性単量体（Ａ）、及び式（１）
【化４】
2008087981.tif 000048
（式中、Ｒ4は、アルキル基、アルケニル基、アルキニル基、アリール基、アルコキシ基、アシル基、又はアシルオキシ基を示し、Ｒ5〜Ｒ14は、それぞれ独立して、水素原子、ハロゲン原子、アルキル基、アルケニル基、アルキニル基、アリール基、アルコキシ基、アシル基、又はアシルオキシ基を示す。）
で表されるビスアシルホスフィンオキシド（Ｂ）を含有してなる歯科用組成物。
【請求項４】
ｐが、２〜４である請求項３に記載の歯科用組成物。
【請求項５】
Ｒ1が、水素原子又はメチル基である請求項１〜４のいずれかに記載の歯科用組成物。
【請求項６】
Ｒ4が、アルキル基又はアリール基であり、Ｒ5〜Ｒ14が、それぞれ独立して、水素原子、ハロゲン原子、アルキル基、アルコキシ基である請求項１〜５のいずれかに記載の歯科用組成物。
【請求項７】
さらに、重合性単量体成分として、１個の重合性官能基と１個以上の水酸基とを有する重合性単量体（Ｃ）、酸性基を有する重合性単量体（Ｄ）、及び重合性単量体（Ａ）以外の架橋性の重合性単量体（Ｅ）からなる群より選ばれる少なくとも１種の重合性単量体を含む請求項１〜６のいずれかに記載の歯科用組成物。
【請求項８】
溶媒（Ｆ）を含む請求項１〜７のいずれかに記載の歯科用組成物。
【請求項９】
アシルフォスフィンオキシド類、水溶性アシルフォスフィンオキシド類、チオキサントン類、チオキサントン類の第４級アンモニウム塩、ケタール類、α−ジケトン類、クマリン類、アントラキノン類、ベンゾインアルキルエーテル化合物類、α−アミノケトン系化合物、及び有機過酸化物からなる群より選ばれる少なくとも１種の重合開始剤（Ｇ）をさらに含む請求項１〜８のいずれかに記載の歯科用組成物。
【請求項１０】
重合促進剤（Ｈ）を含む請求項１〜９のいずれかに記載の歯科用組成物。
【請求項１１】
フィラー（Ｉ）を含む請求項１〜１０のいずれかに記載の歯科用組成物。
【請求項１２】
重合体単量体成分の全量１００質量部に対して、ビスアシルホスフィンオキシド（Ｂ）を０．０１〜２０質量部含む請求項１〜１１のいずれかに記載の歯科用組成物。
【請求項１３】
請求項１〜１２のいずれかに記載の歯科用組成物を用いたプライマー。
【請求項１４】
請求項１〜１２のいずれかに記載の歯科用組成物を用いたボンディング材。
【請求項１５】
請求項１〜１２のいずれかに記載の歯科用組成物を用いたコンポジットレジン。
【請求項１６】
請求項１〜１２のいずれかに記載の歯科用組成物を用いたセメント。
【請求項１７】
式（７）
【化５】
2008087981.tif 000049
（式中、Ｒ1は、水素原子又は炭素数１〜１０の脂肪族炭化水素基を示し、ｍは、２以上の整数を示し、ｋは、１以上の整数を示し、ｍ個のエステル基を有する単位とｋ個の水酸基を有する単位の配列順序は、任意である。）
で表される重合性単量体（Ａ）、及び式（１）
【化６】
2008087981.tif 000050
（式中、Ｒ4は、アルキル基、アルケニル基、アルキニル基、アリール基、アルコキシ基、アシル基、又はアシルオキシ基を示し、Ｒ5〜Ｒ14は、それぞれ独立して、水素原子、ハロゲン原子、アルキル基、アルケニル基、アルキニル基、アリール基、アルコキシ基、アシル基、又はアシルオキシ基を示す。）
で表されるビスアシルホスフィンオキシド（Ｂ）を含有してなる組成物。
【請求項１８】
ｍが、２〜５であり、かつｋが、１〜５である請求項１７に記載の組成物。
【手続補正書】
【提出日】平成20年10月23日(2008.10.23)
【手続補正１】
【補正対象書類名】特許請求の範囲
【補正対象項目名】全文
【補正方法】変更
【補正の内容】
【特許請求の範囲】
【請求項１】
式（７）
【化１】
2008087981.tif 000051
（式中、Ｒ1は、水素原子又は炭素数１〜１０の脂肪族炭化水素基を示し、ｍは、２以上の整数を示し、ｋは、１以上の整数を示し、ｍ個のエステル基を有する単位とｋ個の水酸基を有する単位の配列順序は、任意である。）
で表される重合性単量体（Ａ）、及び式（１）
【化２】
2008087981.tif 000052
（式中、Ｒ4は、アルキル基、アルケニル基、アルキニル基、アリール基、アルコキシ基、アシル基、又はアシルオキシ基を示し、Ｒ5〜Ｒ14は、それぞれ独立して、水素原子、ハロゲン原子、アルキル基、アルケニル基、アルキニル基、アリール基、アルコキシ基、アシル基、又はアシルオキシ基を示す。）
で表されるビスアシルホスフィンオキシド（Ｂ）を含有してなる組成物。
【請求項２】
ｍが、２〜５であり、かつｋが、１〜５である請求項１に記載の組成物。
【請求項３】
Ｒ1が、水素原子又はメチル基である請求項１または２に記載の組成物。
【請求項４】
Ｒ4が、アルキル基又はアリール基であり、Ｒ5〜Ｒ14が、それぞれ独立して、水素原子、ハロゲン原子、アルキル基、又はアルコキシ基である請求項１〜３のいずれかに記載の組成物。
【請求項５】
さらに、重合性単量体成分として、１個の重合性官能基と１個以上の水酸基とを有する重合性単量体（Ｃ）、酸性基を有する重合性単量体（Ｄ）、及び重合性単量体（Ａ）以外の架橋性の重合性単量体（Ｅ）からなる群より選ばれる少なくとも１種の重合性単量体を含む請求項１〜４のいずれかに記載の組成物。
【請求項６】
溶媒（Ｆ）を含む請求項１〜５のいずれかに記載の組成物。
【請求項７】
アシルフォスフィンオキシド類、水溶性アシルフォスフィンオキシド類、チオキサントン類、チオキサントン類の第４級アンモニウム塩、ケタール類、α−ジケトン類、クマリン類、アントラキノン類、ベンゾインアルキルエーテル化合物類、α−アミノケトン系化合物、及び有機過酸化物からなる群より選ばれる少なくとも１種の重合開始剤（Ｇ）をさらに含む請求項１〜６のいずれかに記載の組成物。
【請求項８】
重合促進剤（Ｈ）を含む請求項１〜７のいずれかに記載の組成物。
【請求項９】
フィラー（Ｉ）を含む請求項１〜８のいずれかに記載の組成物。
【請求項１０】
重合体単量体成分の全量１００質量部に対して、ビスアシルホスフィンオキシド（Ｂ）を０．０１〜２０質量部含む請求項１〜９のいずれかに記載の組成物。
【請求項１１】
歯科用である請求項１〜１０のいずれかに記載の組成物。
【請求項１２】
請求項１１に記載の組成物を用いたプライマー。
【請求項１３】
請求項１１に記載の組成物を用いたボンディング材。
【請求項１４】
請求項１１に記載の組成物を用いたコンポジットレジン。
【請求項１５】
請求項１１に記載の組成物を用いたセメント。
【国際調査報告】
2008087981.tif 000053
2008087981.tif 000054
2008087981.tif 000055
2008087981.tif 000056